(57)【特許請求の範囲】
【請求項１】
顔料（Ａ）と、バインダー樹脂（Ｂ）と、樹脂型分散剤（Ｃ）とを含有するカラーフィルタ用着色組成物において、
バインダー樹脂（Ｂ）が、下記一般式（１）で表わされる構造（ｂ１）を有する繰り返し単位を２〜６０モル％含有し、
樹脂型分散剤（Ｃ）が、親溶媒性基と芳香環基を有するＡブロックと、窒素原子を含む官能基を有するＢブロックとからなるＡ−Ｂブロック共重合体またはＢ−Ａ−Ｂブロック共重合体であって、
Ａブロックが、親溶媒性基として下記一般式（２）で表わされる繰り返し単位を、共重合体中４〜４０モル％と、芳香環基として下記一般式（３）で表わされる繰り返し単位を、共重合体中４〜３０モル％含有し、
Ｂブロックが、下記一般式（４）で表わされる繰り返し単位を含有し、
かつアミン価が、有効固形分換算で１０ｍｇＫＯＨ／ｇ以上、９９ｍｇＫＯＨ／ｇ以下の（メタ）アクリル系ブロック共重合体であることを特徴とするカラーフィルタ用着色組成物。
【化１】
0005888065.tif 000030
[一般式（１）中、ａは単結合または二重結合である炭素−炭素結合を表す。]
【化２】
0005888065.tif 000031
[一般式（２）中、ｎ１は１〜１０の整数を表し、Ｒ１は水素原子又はメチル基を表しＲ2は炭素数1〜１０の分岐して良いアルキル基を表す。]
【化３】
0005888065.tif 000032
[一般式（３）中、Ｒ３は水素原子又はメチル基を表す。ｎ２は０又は１の整数であって、φは複数の異なる置換基を有していてもよい、５〜６員の窒素原子を含んでいてもよい芳香環を表す。]
【化４】
0005888065.tif 000033
[一般式（４）中、Ｒ４は水素原子又はメチル基、Ｒ５は炭素数１以上のアルキレン基を表す。ｎ３は１の整数であって、Ｒ６〜Ｒ８は置換基を有していてもよい環状又は鎖状のアルキル基、置換基を有していてもよいアリール基、又は置換基を有していてもよいアラルキル基を表し、Ｘ１はカウンターアニオンを表す。]
【請求項２】
バインダー樹脂（Ｂ）が、さらに下記一般式（６）で表わされる構造（ｂ２）を有する繰り返し単位を２〜８０モル％と、カルボキシル基（ｂ３）を有する繰り返し単位を２〜７０モル％とを含有することを特徴とする請求項１に記載のカラーフィルタ用着色組成物。
構造（ｂ２）：
【化５】
0005888065.tif 000034
[一般式（６）中、Ｒ９は互いに異なって良い一個以上の置換基であり、水素原子、またはベンゼン環を有していてもよい炭素数１〜２０のアルキル基である。また、一般式（６）中の破線部に、ベンゼン環に隣あう、置換基を有してもよい一個以上の飽和または不飽和の複素環を含む環状構造を有してもよい。]
【請求項３】
さらにアセトフェノン系化合物、ホスフィン系化合物、イミダゾール系化合物、およびオキシムエステル系化合物からなる群より選ばれる少なくとも１種類の光重合開始剤（Ｄ１）を含むことを特徴とする請求項１または２に記載のカラーフィルタ用着色組成物。
【請求項４】
基材上に、請求項１〜３いずれか１項に記載のカラーフィルタ用着色組成物から形成されてなるフィルタセグメントを具備することを特徴とするカラーフィルタ。
【発明の詳細な説明】
【技術分野】
【０００１】
本発明は、カラー液晶表示装置、及びカラー撮像管素子等に用いられるカラーフィルタの製造に使用されるカラーフィルタ用着色組成物、並びにこれを用いて形成されるフィルタセグメントを具備するカラーフィルタに関するものである。
【背景技術】
【０００２】
液晶表示装置は、２枚の偏光板に挟まれた液晶層が、１枚目の偏光板を通過した光の偏光度合いを制御して、２枚目の偏光板を通過する光量をコントロールすることにより表示を行う表示装置であり、ツイストネマチック（ＴＮ）型液晶を用いるタイプが主流となっている。この２枚の偏光板の間にカラーフィルタを設けることによりカラー表示が可能となり、近年、テレビやパソコンモニタ等に用いられるようになったことから、カラーフィルタに対して高明度化、高コントラスト化、高色再現性の要求が高まっている。
【０００３】
カラーフィルタは、ガラス等の透明な基板の表面に２種以上の異なる色相の微細な帯（ストライプ）状のフィルタセグメントを平行又は交差して配置したもの、あるいは微細なフィルタセグメントを縦横一定の配列で配置したものからなっている。一般的に赤、緑、および青の３色のフィルタセグメントから形成されることが多く、これら各セグメントは、数ミクロン〜数１００ミクロンと微細であり、しかも色相毎に所定の配列で整然と配置されている。
【０００４】
一般的に、カラー液晶表示装置では、カラーフィルタの上に液晶を駆動させるための透明電極が蒸着あるいはスパッタリングにより形成され、さらにその上に液晶を一定方向に配向させるための配向膜が形成されている。これらの透明電極および配向膜の性能を充分に得るには、カラーフィルタを形成する製造工程において、一般に２００℃以上、好ましくは２３０℃以上の高温処理が必要である。このため、現在、カラーフィルタは、耐光性、耐熱性に優れる顔料を着色剤とする顔料分散法と呼ばれる方法が主流となっている。
【０００５】
しかし、一般に顔料を分散したカラーフィルタは、顔料による光の散乱等により、液晶が制御した偏光度合いを乱してしまうという問題がある。すなわち、光を遮断しなければならないとき（ＯＦＦ状態）に光が漏れたり、光を透過しなければならないとき（ＯＮ状態）に透過光が減衰したりするため、ＯＮ状態とＯＦＦ状態における表示装置上の輝度の比（コントラスト比）が低いという問題がある。
【０００６】
カラーフィルタの高輝度化、高コントラスト化を実現させるため、フィルタセグメント中に含まれる顔料を微細化処理して用いられることが多い。しかし、単純に顔料（化学反応により製造された粒子径が１０〜１００μｍのクルードと呼ばれるものを、顔料化処理により一次粒子とこれが凝集した二次粒子の混合物にまでしたものである）を様々な微細化処理方法により微細化しても、一次粒子あるいは二次粒子の微細化が進行した顔料は一般に凝集し易く、微細化が進行し過ぎた場合には巨大な塊状の顔料固形物を形成してしまう。さらに、微細化の進行した顔料は、樹脂等を含有する顔料担体中へ分散させ、再び顔料の二次粒子をなるべく一次粒子にまで近づけて安定化させようとしても、安定な着色組成物を得ることは非常に困難である。
【０００７】
また微細化処理を施した顔料を、樹脂等を含有する顔料担体中へ分散させ形成されるカラーフィルタ用着色組成物は、顔料を安定に高濃度で分散することが難しく、製造工程や製品そのものに対して種々の問題を引き起こすことが知られている。
【０００８】
例えば、微細な粒子からなる顔料を含む顔料組成物は往々にして高粘度を示し、製品の分散機からの取り出しや輸送が困難となるばかりではなく、悪い場合は保存中にゲル化を起こし、使用困難となることさえある。さらに、顔料組成物の展色物の表面に関しては光沢の低下、レベリング不良等の状態不良を生じる。また、異種の顔料を混合して使用する場合、凝集による色別れや、沈降等の現象により展色物に色むらや著しい着色力の低下が現れることがある。
【０００９】
そこで、一般的には分散状態を良好に保つために樹脂型分散剤が利用されている。樹脂型分散剤は、顔料に吸着する部位と、分散媒である溶剤と親和性の高い部位との構造を併せ持ち、この２つの機能の部位のバランスで性能が決まる。樹脂型分散剤は、被分散物である顔料の表面状態に合わせて種々のものが使用されている。
【００１０】
樹脂型分散剤はブロック型構造（特許文献１）や櫛形構造（特許文献２）を有する構造制御されたものが顔料分散性に優れたものとして知られている。いずれの場合も、近年顔料の微細化が進み、表面積が増加しているため、分散安定性を確保するため多量に添加する傾向にある。分散剤の増量により現像液に対する溶解性の低下や、分散剤自身の現像液に対する溶解性が悪く、所定の時間内に現像が出来ない場合や、現像可能であっても現像後の非画像部への着色樹脂組成物の未溶解物が残存し易くなる場合がある。更に基板上の非画素部に着色樹脂組成物の未溶解物が残存すると、得られるカラーフィルタは、透過率やコントラストの低下などを引き起こすほか、パターンエッジ部に残存した場合には、ＩＴＯ膜の剥離や、液晶セル化工程でのシール性劣化を起こすなど、後工程にまで影響を及ぼすような事態となる。
【００１１】
櫛形構造の場合、１級または２級アミノ基を持つポリアミン化合物へカルボキシル基やアクリロイル基等の官能基を有する櫛の歯となる部分をグラフト化させ、残った１級または２級アミンが顔料表面に吸着する官能基とさせる方法があるが、１級または２級アミンは反応性の高い活性水素を有し好ましくない。
【００１２】
カラーフィルタに関しては、前述のように高コントラスト化のみならず、高明度化も要求されている。一般に高い明度を得るためには、顔料を顔料担体中に分散する際に一次粒子にまで近づけ分散体の透明度を上げて、分散体の分光スペクトルに高透過率を持たせることにより、高い明度を得ている。
【００１３】
こうした問題を解決するために、アクリル系ブロック共重合体の構造や酸価等を改良し、少量の添加で顔料分散性を改良する試みがなされている（特許文献３、４、５、６参照）が、十分ではないのが現状である。
【先行技術文献】
【特許文献】
【００１４】
【特許文献１】特開２００２−３１７１３号公報
【特許文献２】特開平１１−１５１５号公報
【特許文献３】特開２００６−２６５５２８号公報
【特許文献４】特開２００６−３２１９７９号公報
【特許文献５】特開２００９−２５８１３号公報
【特許文献６】特表２０１０−５０６０１６号公報
【発明の概要】
【発明が解決しようとする課題】
【００１５】
本発明は、明度（Ｙ値）、コントラスト比（ＣＲ値）、分散性に優れ、かつ感度、直線性、パターン形状、解像度、現像耐性、耐薬品性にも優れたカラーフィルタ用着色組成物を用いた、高明度、高コントラスト比のフィルタセグメント、高品質のカラーフィルタの提供を目的とする。
【課題を解決するための手段】
【００１６】
本発明者らは前記諸問題を解決するために鋭意研究を重ねた結果、顔料と、特定構造を有するバインダー樹脂（Ｂ）と、特定の樹脂型分散剤（Ｃ）を含む着色組成物により、上記課題が解決することを見出したものである。
【００１７】
すなわち、本発明は、顔料（Ａ）と、バインダー樹脂（Ｂ）と、樹脂型分散剤（Ｃ）とを含有するカラーフィルタ用着色組成物において、
バインダー樹脂（Ｂ）が、下記一般式（１）で表わされる構造（ｂ１）を有する繰り返し単位を２〜６０モル％含有し、
樹脂型分散剤（Ｃ）が、親溶媒性基と芳香環基を有するＡブロックと、窒素原子を含む官能基を有するＢブロックとからなるＡ−Ｂブロック共重合体またはＢ−Ａ−Ｂブロック共重合体であって、
Ａブロックが、親溶媒性基として下記一般式（２）で表わされる繰り返し単位を、共重合体中４〜４０モル％と、芳香環基として下記一般式（３）で表わされる繰り返し単位を、共重合体中４〜３０モル％含有し、
Ｂブロックが、下記一般式（４）で表わされる繰り返し単位を含有し、
かつアミン価が、有効固形分換算で１０ｍｇＫＯＨ／ｇ以上、９９ｍｇＫＯＨ／ｇ以下の（メタ）アクリル系ブロック共重合体であることを特徴とするカラーフィルタ用着色組成物に関する。
【化１】
0005888065.tif 000002
[一般式（１）中、ａは単結合または二重結合である炭素−炭素結合を表す。]
【化２】
0005888065.tif 000003
[一般式（２）中、ｎ１は１〜１０の整数を表し、Ｒ１は水素原子又はメチル基を表しＲ2は炭素数1〜１０の分岐して良いアルキル基を表す。]
【化３】
0005888065.tif 000004
[一般式（３）中、Ｒ３は水素原子又はメチル基を表す。ｎ２は０又は１の整数であって、φは複数の異なる置換基を有していてもよい、５〜６員の窒素原子を含んでいてもよい芳香環を表す。]
【化４】
0005888065.tif 000005
[一般式（４）中、Ｒ４は水素原子又はメチル基、Ｒ５は炭素数１以上のアルキレン基を表す。ｎ３は０又は１の整数であって、Ｒ６〜Ｒ８は置換基を有していてもよい環状又は鎖状のアルキル基、置換基を有していてもよいアリール基、又は置換基を有していてもよいアラルキル基を表し、Ｘ１はｎ３＝１である場合のカウンターアニオンを表す。]
【００１８】
また、本発明は、バインダー樹脂（Ｂ）が、さらに下記一般式（６）で表わされる構造（ｂ２）を有する繰り返し単位を２〜８０モル％と、カルボキシル基（ｂ３）を有する繰り返し単位を２〜７０モル％とを含有することを特徴とする前記カラーフィルタ用着色組成物に関する。
【化５】
0005888065.tif 000006
[一般式（６）中、Ｒ９は互いに異なって良い一個以上の置換基であり、水素原子、またはベンゼン環を有していてもよい炭素数１〜２０のアルキル基である。また、一般式（６）中の破線部に、ベンゼン環に隣あう、置換基を有しても良い一個以上の飽和または不飽和の複素環を含む環状構造を有してもよい。]
【００１９】
また、本発明は、さらにアセトフェノン系化合物、ホスフィン系化合物、イミダゾール系化合物、およびオキシムエステル系化合物からなる群より選ばれる少なくとも１種類の光重合開始剤（Ｄ１）を含むことを特徴とする前記カラーフィルタ用着色組成物に関する。
【００２０】
また、本発明は、基材上に、前記カラーフィルタ用着色組成物から形成されてなるフィルタセグメントを具備することを特徴とするカラーフィルタに関する。
【発明の効果】
【００２１】
本発明のカラーフィルタ用着色組成物は、流動性、および現像性に優れた安定なカラーフィルタ用着色組成物であって、該カラーフィルタ用着色組成物を用いることで、高コントラスト比および高明度の各色フィルタセグメントを形成することができる。
従って、本発明のカラーフィルタ用着色組成物を用いることにより、高品質なカラーフィルタを得ることができる。
【発明を実施するための形態】
【００２２】
まず、本発明のカラーフィルタ用着色組成物の各種構成成分について説明する。
なお、本願では、「（メタ）アクリロイル」、「（メタ）アクリル」、「（メタ）アクリル酸」、「（メタ）アクリレート」、または「（メタ）アクリルアミド」と表記した場合には、特に説明がない限り、それぞれ、「アクリロイルおよび／またはメタクリロイル」、「アクリルおよび／またはメタクリル」、「アクリル酸および／またはメタクリル酸」、「アクリレートおよび／またはメタクリレート」、または「アクリルアミドおよび／またはメタクリルアミド」を表すものとする。
【００２３】
＜顔料（Ａ）＞
本発明の顔料（Ａ）としては、例えば各色フィルタセグメントを形成する場合には、赤色顔料、青色顔料、緑色顔料、黄色顔料、紫色顔料、オレンジ顔料、ブラウン顔料等各種の色の顔料を使用することができる。又、その化学構造としては、例えばアゾ系、フタロシアニン系、キナクリドン系、ベンツイミダゾロン系、イソインドリノン系、ジオキサジン系、インダンスレン系、ペリレン系等の有機顔料が挙げられる。この他に種々の無機顔料等も利用可能である。
【００２４】
使用できる顔料の具体例を示す。以下に挙げる「Ｃ．Ｉ．」は、カラーインデックス（Ｃ．Ｉ．）を意味する。
赤色顔料としては、例えば、Ｃ．Ｉ．ピグメントレッド１、２、３、４、５、６、７、８、９、１２、１４、１５、１６、１７、２１、２２、２３、３１、３２、３７、３８、４１、４７、４８、４８：１、４８：２、４８：３、４８：４、４９、４９：１、４９：２、５０：１、５２：１、５２：２、５３、５３：１、５３：２、５３：３、５７、５７：１、５７：２、５８：４、６０、６３、６３：１、６３：２、６４、６４：１、６８、６９、８１、８１：１、８１：２、８１：３、８１：４、８３、８８、９０：１、１０１、１０１：１、１０４、１０８、１０８：１、１０９、１１２、１１３、１１４、１２２、１２３、１４４、１４６、１４７、１４９、１５１、１６６、１６８、１６９、１７０、１７２、１７３、１７４、１７５、１７６、１７７、１７８、１７９、１８１、１８４、１８５、１８７、１８８、１９０、１９３、１９４、２００、２０２、２０６、２０７、２０８、２０９、２１０、２１４、２１６、２２０、２２１、２２４、２３０、２３１、２３２、２３３、２３５、２３６、２３７、２３８、２３９、２４２、２４３、２４５、２４７、２４９、２５０、２５１、２５３、２５４、２５５、２５６、２５７、２５８、２５９、２６０、２６２、２６３、２６４、２６５、２６６、２６７、２６８、２６９、２７０、２７１、２７２、２７３、２７４、２７５、２７６などを挙げることができる。これらの中でも、高コントラスト比、高明度を得る観点から、好ましくはＣ．Ｉ．ピグメントレッド４８：１、１２２、１６８、１７７、２０２、２０６、２０７、２０９、２２４、２４２、または２５４であり、更に好ましくはＣ．Ｉ．ピグメントレッド１７７、２０９、２２４、２４２、または２５４である。
【００２５】
青色顔料としては、例えばＣ．Ｉ．ピグメントブルー１、１：２、９、１４、１５、１５：１、１５：２、１５：３、１５：４、１５：６、１６、１７、１９、２５、２７、２８、２９、３３、３５、３６、５６、５６：１、６０、６１、６１：１、６２、６３、６６、６７、６８、７１、７２、７３、７４、７５、７６、７８、７９などを挙げることができる。これらの中でも、高コントラスト比、高明度を得る観点から、好ましくはＣ．Ｉ．ピグメントブルー１５、１５：１、１５：２、１５：３、１５：４、または１５：６であり、更に好ましくはＣ．Ｉ．ピグメントブルー１５：６である。
【００２６】
緑色顔料としては、例えばＣ．Ｉ．ピグメントグリーン１、２、４、７、８、１０、１３、１４、１５、１７、１８、１９、２６、３６、４５、４８、５０、５１、５４、５５または５８を挙げることができる。これらの中でも、高コントラスト比、高明度を得る観点から、好ましくはＣ．Ｉ．ピグメントグリーン７、３６または５８である。
【００２７】
黄色顔料としては、例えばＣ．Ｉ．ピグメントイエロー１、１：１、２、３、４、５、６、９、１０、１２、１３、１４、１６、１７、２４、３１、３２、３４、３５、３５：１、３６、３６：１、３７、３７：１、４０、４１、４２、４３、４８、５３、５５、６１、６２、６２：１、６３、６５、７３、７４、７５，８１、８３、８７、９３、９４、９５、９７、１００、１０１、１０４、１０５、１０８、１０９、１１０、１１１、１１６、１１７、１１９、１２０、１２６、１２７、１２７：１、１２８、１２９、１３３、１３４、１３６、１３８、１３９、１４２、１４７、１４８、１５０、１５１、１５３、１５４、１５５、１５７、１５８、１５９、１６０、１６１、１６２、１６３、１６４、１６５、１６６、１６７、１６８、１６９、１７０、１７２、１７３、１７４、１７５、１７６、１８０、１８１、１８２、１８３、１８４、１８５、１８８、１８９、１９０、１９１、１９１：１、１９２、１９３、１９４、１９５、１９６、１９７、１９８、１９９、２００、２０２、２０３、２０４、２０５、２０６、２０７、２０８などを挙げることができる。これらの中でも、高コントラスト比、高明度を得る観点から、好ましくはＣ．Ｉ．ピグメントイエロー８３、１１７、１２９、１３８、１３９、１５０、１５４、１５５、１８０、または１８５であり、更に好ましくはＣ．Ｉ．ピグメントイエロー８３、１３８、１３９、１５０、または１８０である。
【００２８】
紫色顔料としては、例えばＣ．Ｉ．ピグメントバイオレット１、１：１、２、２：２、３、３：１、３：３、５、５：１、１４、１５、１６、１９、２３、２５、２７、２９、３１、３２、３７、３９、４２、４４、４７、４９、５０などを挙げることができる。これらの中でも、高コントラスト比、高明度を得る観点から、好ましくはＣ．Ｉ．ピグメントバイオレット１９、または２３であり、更に好ましくはＣ．Ｉ．ピグメントバイオレット２３である。
【００２９】
オレンジ顔料としては、例えばＣ．Ｉ．ピグメントオレンジ１、２、５、１３、１６、１７、１９、２０、２１、２２、２３、２４、３４、３６、３８、３９、４３、４６、４８、４９、６１、６２、６４、６５、６７、６８、６９、７０、７１、７２、７３、７４、７５、７７、７８、７９などを挙げることができる。これらの中でも、高コントラスト比、高明度を得る観点から、好ましくはＣ．Ｉ．ピグメントオレンジ３８、または７１である。
【００３０】
上記の各種の顔料は、複数種を併用することもできる。例えば、色度の調整のために、顔料として、緑色顔料と黄色顔料とを併用したり、青色顔料と紫色顔料とを併用したりすることができる。
【００３１】
本発明の着色組成物における、顔料（Ａ）の含有量は、全固形分１００重量％中、通常１重量％以上、好ましくは５重量％以上、又、通常９５重量％以下、好ましくは８５重量％以下である。顔料の割合が少な過ぎると、色濃度に対する膜厚が大きくなり過ぎて、液晶セル化の際のギャップ制御等に悪影響を及ぼすおそれがある。一方で、逆に顔料の割合が多過ぎると分散安定性が得られ難い場合がある。
【００３２】
［顔料の微細化］
本発明に用いる顔料は、微細化して用いることができる。微細化方法は、特に限定されるものではなく、例えば湿式磨砕、乾式磨砕、溶解析出法いずれも使用でき、本発明で例示するように湿式磨砕の１種であるニーダー法によるソルトミリング処理等を行い微細化し、顔料の一次粒子径を２０〜５０ｎｍの範囲とすることができる。平均一次粒子径が２０ｎｍ未満の場合は顔料分散が難しくなる場合がある。また、平均一次粒子径が５０ｎｍを超えると、コントラスト比や明度が低下する場合がある。すなわち平均一次粒子径が大きくなることで、バックライトの光が散乱し偏光板がクロスの時に漏れ光が発生するためコントラスト比低下につながる。また、透過率が下がることから明度の低下にも影響する。
【００３３】
なお、顔料の平均一次粒子径は、顔料のＴＥＭ（透過型電子顕微鏡）による電子顕微鏡写真から一次粒子の大きさを直接計測する方法で行った。具体的には、個々の顔料の一次粒子の短軸径と長軸径を計測し、平均をその顔料粒子の粒径とした。次に、１００個以上の顔料粒子について、それぞれの粒子の体積を、求めた粒径の立方体と近似して平均体積を求め、この平均体積を有している立方体の一辺の長さを平均一次粒子径とする。
【００３４】
ソルトミリング処理とは、顔料と水溶性無機塩と水溶性有機溶剤との混合物を、ニーダー、２本ロールミル、３本ロールミル、ボールミル、アトライター、サンドミル等の混練機を用いて、加熱しながら機械的に混練した後、水洗により水溶性無機塩と水溶性有機溶剤を除去する処理である。水溶性無機塩は、破砕助剤として働くものであり、ソルトミリング時に無機塩の硬度の高さを利用して顔料が破砕される。顔料をソルトミリング処理する際の条件を最適化することにより、一次粒子径が非常に微細であり、また、分布の幅がせまく、シャープな粒度分布をもつ顔料を得ることができる。
【００３５】
水溶性無機塩としては、塩化ナトリウム、塩化バリウム、塩化カリウム、硫酸ナトリウム等を用いることができるが、価格の点から塩化ナトリウム（食塩）を用いるのが好ましい。水溶性無機塩は、処理効率と生産効率の両面から、顔料１００重量部に対し、５０〜２０００重量部用いることが好ましく、３００〜１０００重量部用いることが最も好ましい。
【００３６】
水溶性有機溶剤は、顔料及び水溶性無機塩を湿潤する働きをするものであり、水に溶解（混和）し、かつ用いる無機塩を実質的に溶解しないものであれば特に限定されない。ただし、ソルトミリング時に温度が上昇し、溶剤が蒸発し易い状態になるため、安全性の点から、沸点１２０℃以上の高沸点溶剤が好ましい。例えば、２−メトキシエタノール、２−ブトキシエタノール、２−（イソペンチルオキシ）エタノール、２−（ヘキシルオキシ）エタノール、ジエチレングリコール、ジエチレングリコールモノエチルエーテル、ジエチレングリコールモノブチルエーテル、トリエチレングリコール、トリエチレングリコールモノメチルエーテル、液状のポリエチレングリコール、１−メトキシ−２−プロパノール、１−エトキシ−２−プロパノール、ジプロピレングリコール、ジプロピレングリコールモノメチルエーテル、ジプロピレングリコールモノエチルエーテル、液状のポリプロピレングリコール等が用いられる。水溶性有機溶剤は、顔料１００重量部に対し、５〜１０００重量部用いることが好ましく、５０〜５００重量部用いることが最も好ましい。
【００３７】
顔料をソルトミリング処理する際には、必要に応じて樹脂を添加してもよい。用いられる樹脂の種類は特に限定されず、天然樹脂、変性天然樹脂、合成樹脂、天然樹脂で変性された合成樹脂等を用いることができる。用いられる樹脂は、室温で固体であり、水不溶性であることが好ましく、かつ上記有機溶剤に一部可溶であることがさらに好ましい。樹脂の使用量は、顔料１００重量部に対し、５〜２００重量部の範囲であることが好ましい。
【００３８】
＜バインダー樹脂（Ｂ）＞
本発明のカラーフィルタ用着色組成物に含まれるバインダー樹脂（Ｂ）は、下記一般式（１）で表わされる構造（ｂ１）を有する繰り返し単位を、全繰り返し単位を基準（１００モル％）として、２〜６０モル％含有することを特徴とする。
【化６】
0005888065.tif 000007
[一般式（１）中、ａは単結合または二重結合である炭素−炭素結合を表す。]
【００３９】
また、好ましくは、バインダー樹脂（Ｂ）が、さらに下記一般式（６）で表わされる構造（ｂ２）を有する繰り返し単位を２〜８０モル％と、カルボキシル基を有する構成単位（ｂ３）を有する繰り返し単位を２〜７０モル％とを含有するものである。
【化７】
0005888065.tif 000008
[一般式（６）中、Ｒ９は互いに異なって良い一個以上の置換基であり、水素原子、またはベンゼン環を有していてもよい炭素数１〜２０のアルキル基である。また、一般式（６）中の破線部に、ベンゼン環に隣あう、置換基を有しても良い一個以上の飽和または不飽和の複素環を含む環状構造を有してもよい。]
【００４０】
以下に、構成単位（ｂ１）、構成単位（ｂ２）、構成単位（ｂ３）、及びその他の構成単位について、順に説明する。説明中のモル％は、各構成単位をバインダー樹脂（Ｂ）にもたらす全繰り返し単位（１００モル％）中の値である。
【００４１】
［一般式（１）で表わされる構造（ｂ１）を有する繰り返し単位］
一般式（１）で表わされる構造（ｂ１）は、脂肪族環基による環状構造であり、顔料または樹脂型分散剤に対する親和性部位として、及び、アルカリ現像液に対する疎水性部位として機能する。バインダー樹脂（Ｂ）の全繰り返し単位を基準（１００モル％）として、構造（ｂ１）を有する繰り返し単位は、現像性とフィルタセグメントの品質や分散安定性の観点から、２〜６０モル％である。２モル％未満では、顔料または樹脂型分散剤に対する親和性部位が不足し、高品質なカラーフィルタが得られないことや、カラーフィルタ用着色組成物の保存安定性が悪くなるといった問題が生じ、現像時の疎水性が不足するために画素部のパターン剥れや欠けの問題も生じる。６０モル％を越えると、アルカリ現像液への溶解速度が遅くなり、現像時間が長くカラーフィルタの生産性が悪くなる。
【００４２】
一般式（１）で表わされる構造（ｂ１）が有しているジシクロペンタン部位は、環が平面構造を取る事がなく、フィルタセグメント中の分子相互の集合状態に対して立体障害を与える事が期待できる。
【００４３】
【化８】
0005888065.tif 000009
[一般式（１）中、ａは単結合または二重結合である炭素−炭素結合を表す。]
【００４４】
構造（ｂ１）を有する繰り返し単位の前駆体としては、下記一般式（７）に示すエチレン性不飽和単量体が挙げられる。
【００４５】
【化９】
0005888065.tif 000010
[一般式（７）中、Ｒ１３は、水素原子、またはメチル基であり、Ｒ１４は、炭素数２又は３のアルキレン基であり、ｎ５は、０〜２の整数である。ａは単結合または二重結合である炭素−炭素結合を表す。]
【００４６】
一般式（７）に示される、aが単結合であるエチレン性不飽和単量体としては、例えば、
日立化成社製ファンクリル  ＦＡ−５１３Ａ〔ジシクロペンタニルアクリレート、Ｒ１３：水素原子、Ｒ１４：なし、ｎ５＝０〕、またはＦＡ−５１３Ｍ〔ジシクロペンタニルメタクリレート、Ｒ１３：水素原子、Ｒ１４：なし、ｎ５＝０〕等が挙げられるが、これらに限定することなく、２種類以上併用することもできる。
【００４７】
一般式（７）に示される、aが二重結合であるエチレン性不飽和単量体としては、例えば、
日立化成社製ファンクリル  ＦＡ−５１１Ａ〔ジシクロペンテニルアクリレート、Ｒ１３：水素原子、Ｒ１４：なし、ｎ５＝０〕、ＦＡ−５１２Ａ〔ジシクロペンテニルオキシエチルアクリレート、Ｒ１３：水素原子、Ｒ１４：エチレン基、ｎ５＝１〕、ＦＡ−５１２Ｍ〔ジシクロペンテニルオキシエチルメタクリレート、Ｒ１３：メチル基、Ｒ１４：エチレン基、ｎ５＝１〕、またはＦＡ−５１２ＭＴ〔ジシクロペンテニルオキシエチルメタクリレート、Ｒ１３：メチル基、Ｒ１４：エチレン基、ｎ５＝１〕等が挙げられるが、これらに限定することなく、２種類以上併用することもできる。
【００４８】
［一般式（６）で表わされる構造（ｂ２）を有する繰り返し単位］
一般式（６）で表わされる構造（ｂ２）は、芳香族環基による環状構造であり、顔料または樹脂型分散剤に対する親和性部位として機能する。バインダー樹脂（Ｂ）の全繰り返し単位を基準（１００モル％）として、構造（ｂ２）を有する繰り返し単位は、現像性とフィルタセグメントの品質の観点から、２０〜８０モル％である。２０モル％未満では、顔料または樹脂型分散剤に対する親和性部位が不足し、高品質なカラーフィルタが得られないことや、フィルタセグメントの耐性が悪くなるといった問題が生じる場合があり、８０モル％を越えると、アルカリ現像液への溶解速度が遅くなり、現像時間が長くカラーフィルタの生産性が悪くなる場合がある。
【００４９】
【化１０】
0005888065.tif 000011
[一般式（６）中、Ｒ９は互いに異なって良い一個以上の置換基であり、水素原子、またはベンゼン環を有していてもよい炭素数１〜２０のアルキル基である。また、一般式（６）中の破線部に、ベンゼン環に隣あう、置換基を有してもよい一個以上の飽和または不飽和の複素環を含む環状構造を有してもよい。]
【００５０】
構成単位（ｂ２）を有する繰り返し単位の前駆体としては、スチレン、α−メチルスチレン、ジビニルベンゼン、インデン、アセチルナフテン、ベンジルアクリレート、ベンジルメタクリレート、ビスフェノールＡジグリシジルエーテルジ（メタ）アクリレート、メチロール化メラミンの（メタ）アクリル酸エステル等のモノマー・オリゴマー、または一般式（８）に示すエチレン性不飽和単量体等が挙げられる。
【００５１】
【化１１】
0005888065.tif 000012
[一般式（８）中、Ｒ１０は、水素原子、またはメチル基であり、Ｒ１１は、炭素数２又は３のアルキレン基であり、Ｒ１２は、互いに異なってもよい一個以上の置換基であり、水素原子、またはベンゼン環を有していてもよい炭素数１〜２０のアルキル基であり、ｎ４は、１〜１５の整数である。]
【００５２】
一般式（８）で示されるエチレン性不飽和単量体としては、例えば、
第一工業製薬社製ニューフロンティア  ＣＥＡ〔ＥＯ変性クレゾールアクリレート、Ｒ１０：水素原子、Ｒ１１：エチレン基、Ｒ１２：メチル基、ｎ４＝１または２、〕、ＮＰ−２〔ｎ−ノニルフェノキシポリエチレングリコールアクリレート、Ｒ１０：水素原子、Ｒ１１：エチレン基、Ｒ１２：ｎ−ノニル基、ｎ４＝２〕、Ｎ−１７７Ｅ〔ｎ−ノニルフェノキシポリエチレングリコールアクリレート、Ｒ１０：水素原子、Ｒ１１：エチレン基、Ｒ１２：ｎ−ノニル基、ｎ４＝１６〜１７〕、若しくはＰＨＥ〔フェノキシエチルアクリレート、Ｒ１０：水素原子、Ｒ１１：エチレン基、Ｒ１２：水素原子、ｎ４＝１〕、
ダイセル社製、ＩＲＲ１６９〔エトキシ化フェニルアクリレート（ＥＯ  １ｍｏｌ）、Ｒ１０：水素原子、Ｒ１１：エチレン基、Ｒ１２：水素原子、ｎ４＝１〕、またはＥｂｅｃｒｙｌ１１０〔エトキシ化フェニルアクリレート（ＥＯ  ２ｍｏｌ）、Ｒ１０：水素原子、Ｒ１１：エチレン基、Ｒ１２：水素原子、ｎ４＝２〕、
東亞合成社製アロニックス  Ｍ−１０１Ａ〔フェノールＥＯ変性（ｎ４≒２）アクリレート、Ｒ１０：水素原子、Ｒ１１：エチレン基、Ｒ１２：水素原子、ｎ４≒２〕、Ｍ−１０２〔フェノールＥＯ変性（ｎ４≒４）アクリレート、Ｒ１０：水素原子、Ｒ１１：エチレン基、Ｒ１２：水素原子、ｎ４≒４〕、Ｍ−１１０〔パラクミルフェノールＥＯ変性（ｎ４≒１）アクリレート、Ｒ１０：水素原子、Ｒ１１：エチレン基、Ｒ１２：パラクミル、ｎ４≒１〕、Ｍ−１１１〔ｎ−ノニルフェノールＥＯ変性（ｎ４≒１）アクリレート、Ｒ１０：水素原子、Ｒ１１：エチレン基、Ｒ１２：ｎ−ノニル基、ｎ４≒１〕、Ｍ−１１３〔ｎ−ノニルフェノールＥＯ変性（ｎ４≒４）アクリレート、Ｒ１０：水素原子、Ｒ１１：エチレン基、Ｒ１２：ｎ−ノニル基、ｎ４≒４〕、若しくはＭ−１１７〔ｎ−ノニルフェノールＰＯ変性（ｎ４≒２．５）アクリレート、Ｒ１０：水素原子、Ｒ１１：プロピレン基、Ｒ１２：ｎ−ノニル基、ｎ４≒２．５〕、
共栄社製ライトアクリレート  ＰＯ−Ａ〔フェノキシエチルアクリレート、Ｒ１０：水素原子、Ｒ１１：エチレン基、Ｒ１２：水素原子、ｎ４＝１〕、Ｐ−２００Ａ〔フェノキシポリエチレングリコールアクリレート、Ｒ１０：水素原子、Ｒ１１：エチレン基、Ｒ１２：水素原子、ｎ４≒２〕、ＮＰ−４ＥＡ〔ノニルフェノールＥＯ付加物アクリレート、Ｒ１０：水素原子、Ｒ１１：エチレン基、Ｒ１２：ｎ−ノニル基、ｎ４≒４〕、若しくはＮＰ−８ＥＡ〔ノニルフェノールＥＯ付加物アクリレート、Ｒ１０：水素原子、Ｒ１１：エチレン基、Ｒ１２：ｎ−ノニル基、ｎ４≒８〕、またはライトエステル  ＰＯ〔フェノキシエチルメタクリレート、Ｒ１０：メチル基、Ｒ１１：プロピレン基、Ｒ１２：水素原子、ｎ４＝１〕、
日油社製ブレンマー  ＡＮＥ−３００〔ノニルフェノキシポリエチレングリコールアクリレート、Ｒ１０：水素原子、Ｒ１１：エチレン基、Ｒ１２：ｎ−ノニル基、ｎ４≒５〕、ＡＮＰ−３００〔ノニルフェノキシポリプロピレングリコールアクリレート、Ｒ１０：水素原子、Ｒ１１：プロピレン基、Ｒ１２：ｎ−ノニル基、ｎ４≒５〕、４３ＡＮＥＰ−５００〔ノニルフェノキシ−ポリエチレングリコール−ポリプロピレングリコール−アクリレート、Ｒ１０：水素原子、Ｒ１１：エチレン基及びプロピレン基、Ｒ１２：ｎ−ノニル基、ｎ４≒５＋５〕、７０ＡＮＥＰ−５５０〔ノニルフェノキシ−ポリエチレングリコール−ポリプロピレングリコール−アクリレート、Ｒ１０：水素原子、Ｒ１１：エチレン基及びプロピレン基、Ｒ１２：ｎ−ノニル基、ｎ４≒９＋３〕、７５ＡＮＥＰ−６００〔ノニルフェノキシ−ポリエチレングリコール−ポリプロピレングリコール−アクリレート、Ｒ１０：水素原子、Ｒ１１：エチレン基及びプロピレン基、Ｒ１２：ｎ−ノニル基、ｎ４≒５＋２〕、ＡＡＥ−５０〔フェノキシポリエチレングリコールアクリレート、Ｒ１０：水素原子、Ｒ１１：エチレン基、Ｒ１２：水素原子、ｎ４＝１〕、ＡＡＥ−３００〔フェノキシポリエチレングリコールアクリレート、Ｒ１０：水素原子、Ｒ１１：エチレン基、Ｒ１２：水素原子、ｎ４≒５．５〕、ＰＡＥ−５０〔フェノキシポリエチレングリコールメタクリレート、Ｒ１０：メチル基、Ｒ１１：エチレン基、Ｒ１２：水素原子、ｎ４＝１〕、ＰＡＥ−１００〔フェノキシポリエチレングリコールメタクリレート、Ｒ１０：メチル基、Ｒ１１：エチレン基、Ｒ１２：水素原子、ｎ４＝２〕、若しくは４３ＰＡＰＥ−６００Ｂ〔フェノキシ−ポリエチレングリコール−ポリプロピレングリコール−メタクリレート、Ｒ１０：メチル基、Ｒ１１：エチレン基及びプロピレン基、Ｒ１２：水素原子、ｎ４≒６＋６〕、
新中村化学社製ＮＫ  ＥＳＴＥＲ  ＡＭＰ−１０Ｇ〔フェノキシエチレングリコールアクリレート（ＥＯ１ｍｏｌ）、Ｒ１０：水素原子、Ｒ１１：エチレン基、Ｒ１２：水素原子、ｎ４＝１〕、ＡＭＰ−２０Ｇ〔フェノキシエチレングリコールアクリレート（ＥＯ２ｍｏｌ）、Ｒ１０：水素原子、Ｒ１１：エチレン基、Ｒ１２：水素原子、ｎ４≒２〕、ＡＭＰ−６０Ｇ〔フェノキシエチレングリコールアクリレート（ＥＯ６ｍｏｌ）、Ｒ１０：水素原子、Ｒ１１：エチレン基、Ｒ１２：水素原子、ｎ４≒６〕、ＰＨＥ−１Ｇ〔フェノキシエチレングリコールメタクリレート（ＥＯ１ｍｏｌ）、Ｒ１０：メチル基、Ｒ１１：エチレン基、Ｒ１２：水素原子、ｎ４＝１〕、
大阪有機化学社製ビスコート  ＃１９２〔フェノキシエチルアクリレート、Ｒ１０：水素原子、Ｒ１１：エチレン基、Ｒ１２：水素原子、ｎ４＝１〕、あるいは、
日本化薬製ＳＲ−３３９Ａ〔２−フェノキシエチレングリコールアクリレート、Ｒ１０：水素原子、Ｒ１１：エチレン基、Ｒ１２：水素原子、ｎ４＝１〕，若しくはＳＲ−５０４（エトキシ化ノニルフェノールアクリレート、Ｒ１０：水素原子、Ｒ１１：エチレン基、Ｒ１２：ｎ−ノニル基〕等が挙げられるが、これらに限定することなく、２種類以上併用することもできる。
【００５３】
一般式（８）で示されるエチレン性不飽和単量体において、Ｒ１２のアルキル基の炭素数は１〜２０であるが、より好ましくは１〜１０である。アルキル基は、直鎖状アルキル基だけでなく、分岐状アルキル基及び置換基としてベンゼン環を有するアルキル基も含まれる。Ｒ１２のアルキル基の炭素数が１〜１０のときはアルキル基が障害となり樹脂同士の接近を抑制し、顔料への吸着／配向を促進するが、炭素数が１０を超えると、アルキル基の立体障害効果が高くなり、ベンゼン環の顔料への吸着／配向までをも妨げる傾向を示す。この傾向は、Ｒ１２のアルキル基の炭素鎖長が長くなるに従い顕著となり、炭素数が２０を超えると、ベンゼン環の吸着／配向が極端に低下する。Ｒ１２で表されるベンゼン環を有するアルキル基としては、ベンジル基、２−フェニル（イソ）プロピル基等を挙げることができる。側鎖ベンゼン環が一つ増えることによって、溶媒親和性及び顔料配向性がより改善され、分散性だけでなく、現像性も向上する。
【００５４】
一般式（８）で示されるエチレン性不飽和単量体において、ｎ４は、１〜１５の整数が好ましい。ｎ４が１５を越えると、親水性が増して溶媒和の効果が小さくなると共に、ビニル系樹脂の粘度が高くなり、これを用いた着色組成物の粘度も高くなり、流動性に影響を与える場合がある。溶媒和の観点から、ｎ４は、１〜４が特に好ましい。
【００５５】
構造（ｂ２）を有する繰り返し単位の前駆体としては、他の前駆体との共重合性の観点、及び顔料分散性の観点から、スチレン、α−メチルスチレン、ベンジルアクリレート、ベンジルメタクリレート、または一般式（８）で示されるエチレン性不飽和単量体が好ましい。バインダー樹脂（Ｂ）の側鎖にベンゼン環を導入することよって、側鎖ベンゼン環が、顔料に配向するため、顔料への樹脂吸着を促し、更に顔料の凝集を抑える働きもする。更に、ベンジルアクリレート及び／またはベンジルメタクリレートは、現像性と分散安定性の観点から、最も好ましい。
【００５６】
［カルボキシル基（ｂ３）を有する繰り返し単位］
カルボキシル基（ｂ３）は、現像時、アルカリ可溶性部位として機能する。バインダー樹脂（Ｂ）の全繰り返し単位（１００モル％）中、カルボキシル基（ｂ３）を有する繰り返し単位は、現像性と分散安定性の観点から、２〜７０モル％である。２モル％未満では、アルカリ性現像液による未露光部分の除去性が不十分となり、分散安定性が悪くなる場合がある。また、７０モル％を越えると、アルカリ現像液への溶解速度が速くなり、露光部分まで溶解してしまう場合がある。
【００５７】
カルボキシル基（ｂ３）を有する繰り返し単位の前駆体としては、（メタ）アクリル酸、クロトン酸、若しくはα−クロルアクリル酸等の不飽和モノカルボン酸、またはマレイン酸、若しくはフマル酸等の不飽和ジカルボン酸等のカルボキシル基を含有しかつエチレン性不飽和二重結合を有する化合物等が挙げられる。また、無水マレイン酸等の不飽和ジカルボン酸の無水物をヒドロキシアルキル（メタ）アクリレート等の水酸基を有する（メタ）アクリル化合物によりハーフエステル化したものも使用できる。この中でも、重合性（分子量等のコントロールしやすさ）の観点から、（メタ）アクリル酸がより好ましく、特にメタクリル酸が最も好ましい。これらは、単独でも、２種類以上の併用でも使用できる。
【００５８】
原料の段階でカルボキシル基を含有する前駆体であっても、バインダー樹脂（Ｂ）を形成する工程でカルボキシル基がエステル結合などに変化した場合は、本明細書におけるカルボキシル基（ｂ３）を有する構成単位には該当しない。
【００５９】
［その他の繰り返し単位］
その他の繰り返し単位は、構造（ｂ１）を有する繰り返し単位、構造（ｂ２）を有する繰り返し単位、カルボキシル基（ｂ３）を有する繰り返し単位以外の繰り返し単位である。
【００６０】
その他の繰り返し単位の前駆体としては、例えば、
メチル（メタ）メタアクリレート、エチル（メタ）アクリレート、ｎ−プロピル（メタ）アクリレート、イソプロピル（メタ）アクリレート、ブチル（メタ）アクリレート、イソブチル（メタ）アクリレート、ｓ−ブチル（メタ）アクリレート、ｔ−ブチル（メタ）アクリレート、ペンチル（メタ）アクリレート、イソペンチルアクリレート、ネオペンチル(メタ)アクリレート、ｔ−ペンチル(メタ)アクリレート、１−メチルブチル（メタ）アクリレート、ヘキシル（メタ）アクリレート、ヘプタ（メタ）アクリレート、オクチル（メタ）アクリレート、２−エチルヘキシル（メタ）アクリレート、ラウリル（メタ）アクリレート、セチル（メタ）アクリレート、ステアリル（メタ）アクリレート、イソステアリル（メタ）アクリレート、シクロヘキシル（メタ）アクリレート、アリル（メタ）アクリレート、またはオレイル（メタ）アクリレート等のアルキルまたはアルケニル（メタ）アクリレート、２−ヒドロキシエチル（メタ）アクリレート、２−ヒドロキシプロピル（メタ）アクリレート、β−カルボキシエチル（メタ）アクリレート、ポリエチレングリコールジ（メタ）アクリレート、１，６−ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１，６−ヘキサンジオールジグリシジルエーテルジ（メタ）アクリレート、ネオペンチルグリコールジグリシジルエーテルジ（メタ）アクリレート、ジペンタエリスリトールヘキサ（メタ）アクリレート、イソボルニル（メタ）アクリレート、エステルアクリレート、エポキシ（メタ）アクリレート、ウレタンアクリレート等の各種アクリル酸エステル及びメタクリル酸エステル、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル、ジメチル−２，２′−［オキシビス（メチレン）］ビス−２−プロペノエート、ジエチル−２，２′−［オキシビス（メチレン）］ビス−２−プロペノエート、ジシクロヘキシル−２，２′−［オキシビス（メチレン）］ビス−２−プロペノエート、ジベンジル−２，２′−［オキシビス（メチレン）］ビス−２−プロペノエート等のモノマー・オリゴマーが挙げられるが、目的に応じて、これらに限定することなく他のエチレン性不飽和単量体を選ぶこともでき、２種類以上併用することもできる。
【００６１】
その他のエチレン性不飽和単量体としては、例えば、
テトラヒドロフルフリル（メタ）アクリレート、または３−メチルオキセタニル（メタ）アクリレート等の複素環式置換基を有する（メタ）アクリレート類；
メトキシポリプロピレングリコール（メタ）アクリレート、またはエトキシポリエチレングリコール（メタ）アクリレート等のアルコキシポリアルキレングリコール（メタ）アクリレート類；あるいは、
（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド、ダイアセトン（メタ）アクリルアミド、またはアクリロイルモルホリン等の（メタ）アクリルアミド類等が挙げられる。
【００６２】
また、前記アクリル系繰り返し単位以外の前駆体としては、例えば、
エチルビニルエーテル、ｎ−プロピルビニルエーテル、イソプロピルビニルエーテル、ｎ−ブチルビニルエーテル、またはイソブチルビニルエーテル等のビニルエーテル類；あるいは、
酢酸ビニル、またはプロピオン酸ビニル等の脂肪酸ビニル類等が挙げられる。アクリル構成単位以外の前記構成単位を、前記アクリル構成単位と併用することもできる。
【００６３】
［エチレン性不飽和二重結合の導入］
また、以下に示す方法（ｉ）や方法（ｉｉ）によりエチレン性不飽和二重結合を導入するために、エポキシ基を有するエチレン性不飽和単量体、または水酸基を有するエチレン性不飽和単量体も使用することができる。これらは、変性によっては、その他の構成単位以外の構成単位になる可能性もあるため、最終的な、構造（ｂ１）を有する繰り返し単位、構造（ｂ２）を有する繰り返し単位、カルボキシル基（ｂ３）を有する繰り返し単位を有する繰り返し単位のモル比に配慮する必要がある。
【００６４】
[方法（ｉ）]
方法（ｉ）としては、例えば、エポキシ基を有するエチレン性不飽和単量体と、他の１種類以上のエチレン性不飽和単量体とを共重合することによって得られた共重合体の側鎖エポキシ基に、エチレン性不飽和二重結合を有する不飽和一塩基酸のカルボキシル基を付加反応させ、更に、生成した水酸基に、多塩基酸無水物を反応させ、エチレン性不飽和二重結合を導入し感光性樹脂の機能を持たせ、かつ、アルカリ可溶性機能を持つカルボキシル基を導入する方法がある。
【００６５】
この工程に用いた不飽和一塩基酸のカルボキシル基は、エポキシ基への付加反応後にエステル結合を形成するので、本明細書におけるバインダー樹脂（Ｂ）のカルボキシル基（ｂ３）を有する繰り返し単位には該当せず、その他の構成単位に該当し、多塩基酸無水物は、水酸基との反応後にカルボキシル基を形成するので、本明細書におけるバインダー樹脂（Ｂ）のカルボキシル基（ｂ３）を有する繰り返し単位に該当する。
【００６６】
エポキシ基を有するエチレン性不飽和単量体としては、例えば、グリシジル（メタ）アクリレート、メチルグリシジル（メタ）アクリレート、２−グリシドキシエチル（メタ）
アクリレート、３，４エポキシブチル（メタ）アクリレート、及び３，４エポキシシクロ
ヘキシル（メタ）アクリレートが挙げられ、これらは、単独で用いても、２種類以上を併
用してもかまわない。次工程の不飽和一塩基酸との反応性の観点で、グリシジル（メタ）
アクリレートが好ましい。
【００６７】
不飽和一塩基酸としては、（メタ）アクリル酸、クロトン酸、ｏ−、ｍ−、ｐ−ビニル
安息香酸、（メタ）アクリル酸のα位ハロアルキル、アルコキシル、ハロゲン、ニトロ、シアノ置換体等のモノカルボン酸等が挙げられ、これらは、単独で用いても、２種類以上を併用してもかまわない。
【００６８】
多塩基酸無水物としては、テトラヒドロ無水フタル酸、無水フタル酸、ヘキサヒドロ無
水フタル酸、無水コハク酸、無水マレイン酸等が挙げられ、これらは単独で用いても、２
種類以上を併用してもかまわない。カルボキシル基の数を増やす等、必要に応じて、トリメリット酸無水物等のトリカルボン酸無水物を用いたり、ピロメリット酸二無水物等のテトラカルボン酸二無水物を用いて、残った無水物基を加水分解したりすること等もできる。また、多塩基酸無水物として、エチレン性不飽和二重結合を有する、エトラヒドロ無水フタル酸、又は無水マレイン酸を用いると、更にエチレン性不飽和二重結合を増やすことができる。
【００６９】
方法（ｉ）の類似の方法として、例えば、カルボキシル基を有するエチレン性不飽和単量体と、他の１種類以上のエチレン性不飽和単量体とを共重合することによって得られた共重合体の側鎖カルボキシル基の一部に、エポキシ基を有するエチレン性不飽和単量体を付加反応させ、エチレン性不飽和二重結合およびカルボキシル基を導入する方法がある。
この場合、エポキシ基との付加反応に用いられないカルボキシル基に相当する構成単位のみが、本明細書におけるバインダー樹脂（Ｂ）のカルボキシル基（ｂ３）を有する繰り返し単位に該当する。
【００７０】
[方法（ｉｉ）]
方法（ｉｉ）としては、水酸基を有するエチレン性不飽和単量体を使用し、他のカルボキシル基を有する不飽和一塩基酸や、他のエチレン性不飽和単量体とを共重合することによって得られた共重合体の側鎖水酸基に、イソシアネート基を有するエチレン性不飽和単量体のイソシアネート基を反応させる方法がある。
【００７１】
水酸基を有するエチレン性不飽和単量体としては、２−ヒドロキシエチル（メタ）アクリレート、２−若しくは３−ヒドロキシプロピル（メタ）アクリレート、２−若しくは３−若しくは4−ヒドロキシブチル（メタ）アクリレート、グリセロール（メタ）アクリレート、又はシクロヘキサンジメタノールモノ（メタ）アクリレート等のヒドロキシアルキル（メタ）アクリレート類が挙げられ、これらは、単独で用いても、２種類以上を併用して用いてもかまわない。また、上記ヒドロキシアルキル（メタ）アクリレートに、エチレンオキシド、プロピレンオキシド、及び／又はブチレンオキシド等を付加重合させたポリエーテルモノ（メタ）アクリレートや、（ポリ）γ−バレロラクトン、（ポリ）ε−カプロラクトン、及び／又は（ポリ）１２−ヒドロキシステアリン酸等を付加した（ポリ）エステルモノ（メタ）アクリレートも使用できる。塗膜異物抑制の観点から、２−ヒドロキシエチル（メタ）アクリレート、又はグリセロール（メタ）アクリレートが好ましい。
【００７２】
イソシアネート基を有するエチレン性不飽和単量体としては、２−（メタ）アクリロイルオキシエチルイソシアネート、又は１，１−ビス〔（メタ）アクリロイルオキシ〕エチルイソシアネート等が挙げられるが、これらに限定することなく、２種類以上併用することもできる。
【００７３】
バインダー樹脂（Ｂ）の重量平均分子量（Ｍｗ）は５，０００〜１００，０００の範囲が好ましく、より好ましくは５，０００〜８０，０００の範囲であり、さらに好ましくは、５，０００〜３０，０００の範囲である。また数平均分子量（Ｍｎ）は５，０００〜５０，０００の範囲が好ましく、Ｍｗ／Ｍｎの値は１０以下であることが好ましい。
【００７４】
バインダー樹脂（Ｂ）の重量平均分子量（Ｍｗ）が１００，０００を越えると樹脂間の相互作用が強くなり、カラーフィルタ用着色組成物の粘度が高くなるため、取り扱いが困難となりやすい。また、重量平均分子量（Ｍｗ）が５，０００未満だと現像性やガラス等の基板への密着性に問題のおこることがある。
【００７５】
ここで重量平均分子量（Ｍｗ）、数平均分子量（Ｍｎ）は、ＴＳＫｇｅｌカラム（東ソー社製）を用い、ＲＩ検出器を装備したＧＰＣ（東ソー社製、ＨＬＣ−８１２０ＧＰＣ）で、展開溶媒にＴＨＦを用いて測定したポリスチレン換算分子量である。
【００７６】
バインダー樹脂（Ｂ）の含有量は、成膜性および諸耐性が良好なことから、顔料（Ａ）１００重量部に対し、３０重量部以上の量で用いることが好ましく、着色剤濃度が高く、良好な色特性を発現できることから、５００重量部以下の量で用いることが好ましい。さらに好ましくは５０〜２５０重量部の量で用いることが好ましい。
【００７７】
＜その他の樹脂＞
本発明の着色組成物は、さらにバインダー樹脂（Ｂ）以外のその他の樹脂を含んでも良い。その他の樹脂としては、可視光領域の４００〜７００ｎｍの全波長領域において透過率が好ましくは８０％以上、より好ましくは９５％以上の樹脂が好ましい。その他の樹脂には、熱可塑性樹脂、熱硬化性樹脂、および感光性樹脂が含まれ、これらを単独で、または２種以上混合して用いることができる。
【００７８】
熱可塑性樹脂としては、例えば、ブチラール樹脂、スチレンーマレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、アクリル系樹脂、アルキッド樹脂、ポリスチレン、ポリアミド樹脂、ゴム系樹脂、環化ゴム系樹脂、セルロース類、ポリエチレン、ポリブタジエン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。
【００７９】
感光性樹脂としては、水酸基、カルボキシル基、アミノ基等の反応性の置換基を有する線状高分子にイソシアネート基、アルデヒド基、エポキシ基等の反応性置換基を有する（メタ）アクリル化合物やケイヒ酸を反応させて、（メタ）アクリロイル基、スチリル基等の光架橋性基を該線状高分子に導入した樹脂が用いられる。また、スチレン−無水マレイン酸共重合物やα−オレフィン−無水マレイン酸共重合物等の酸無水物を含む線状高分子をヒドロキシアルキル（メタ）アクリレート等の水酸基を有する（メタ）アクリル化合物によりハーフエステル化したものも用いられる。
【００８０】
＜樹脂型分散剤（Ｃ）＞
本発明における樹脂型分散剤（Ｃ）は、親溶媒性基と芳香環基を有するＡブロックと、窒素原子を含む官能基を有するＢブロックとからなるＡ−Ｂブロック共重合体またはＢ−Ａ−Ｂブロック共重合体であって、
Ａブロックが、親溶媒性基として下記一般式（２）で表わされる繰り返し単位を、共重合体中４〜４０モル％と、芳香環基として下記一般式（３）で表わされる繰り返し単位を、共重合体中４〜３０モル％含有し、
Ｂブロックが、下記一般式（４）で表わされる繰り返し単位を含有し、
かつアミン価が、有効固形分換算で１０ｍｇＫＯＨ／ｇ以上、９９ｍｇＫＯＨ／ｇ以下の（メタ）アクリル系ブロック共重合体である。
【化１２】
0005888065.tif 000013
[一般式（２）中、ｎ１は１〜１０の整数を表し、Ｒ１は水素原子又はメチル基を表しＲ2は炭素数1〜１０の分岐して良いアルキル基を表す。]
【化１３】
0005888065.tif 000014
[一般式（３）中、Ｒ３は水素原子又はメチル基を表す。ｎ２は０又は１の整数であって、φは複数の異なる置換基を有していてもよい、５〜６員の窒素原子を含んでいてもよい芳香環を表す。]
【化１４】
0005888065.tif 000015
[一般式（４）中、Ｒ４は水素原子又はメチル基、Ｒ５は炭素数１以上のアルキレン基を表す。ｎ３は０又は１の整数であって、Ｒ６〜Ｒ８は置換基を有していてもよい環状又は鎖状のアルキル基、置換基を有していてもよいアリール基、又は置換基を有していてもよいアラルキル基を表し、Ｘ１はｎ３＝１である場合のカウンターアニオンを表す。]
【００８１】
樹脂型分散剤は、着色剤に吸着する性質を有する着色剤親和性部位と、着色剤担体と相溶性のある部位とを有し、着色剤に吸着して着色剤の着色剤担体への分散を安定化する働きをするものであるが、ランダム型の分散剤は顔料吸着基がランダムに配置されているため、橋かけによって増粘しやすい。一方ブロック共重合体は顔料吸着基が高密度に配列しているため、顔料への吸着が強く橋かけがない。このためブロック共重合体はより高い分散安定性を確保することができる。また、アミン価が１０ｍｇＫＯＨ／ｇ以上９９ｍｇＫＯＨ／ｇ以下であれば、現像液への溶解性が良好となり、現像工程において所定の時間内で現像が可能で、また、基板上の非画素部に着色樹脂組成物の未溶解物が残存することがない。より好ましくは５０〜９０ｍｇＫＯＨ／ｇである。
【００８２】
また、Ａブロック中に、一般式（２）で表わされる繰り返し単位を含むことで親溶媒性が付与され分散性が良化し、および親水性が付与され現像液への溶解性が良化する。一方、さらに一般式（３）で表わされる繰り返し単位を含むことでバインダー樹脂との相溶性が上がり、分散安定性が向上する。
【００８３】
［一般式（２）で表わされる繰り返し単位］
【化１５】
0005888065.tif 000016
［一般式（２）中、ｎ１は１〜１０の整数を表し、Ｒ１は水素原子又はメチル基を表しＲ２は炭素数１〜１０の分岐して良いアルキル基を表す。］
一般式（２）で表される繰り返し単位は、共重合体の全繰り返し単位（１００モル％）中に４〜４０モル％含まれる。
【００８４】
［一般式（３）で表わされる繰り返し単位］
【化１６】
0005888065.tif 000017
[一般式（３）中、Ｒ３は水素原子又はメチル基を表す。ｎ２は０又は１の整数であって、φは複数の異なる置換基を有していてもよい、５〜６員の窒素原子を含んでいてもよい芳香環を表す。]
【００８５】
一般式（３）で表わされる繰り返し単位の前駆体としては、例えば、スチレン、α−メチルスチレンなどのスチレン系モノマー、ベンジル（メタ）アクリレート、などが挙げられる。
【００８６】
一般式（３）で表される繰り返し単位は、共重合体の全繰り返し単位（１００モル％）中に４〜３０モル％含まれる。
【００８７】
［その他の繰り返し単位］
親溶媒性を有するＡブロックのその他の繰り返し単位の前駆体であるエチレン性不飽和単量体としては、一般式（２）で表わされる繰り返し単位の前駆体と、一般式（３）で表わされる繰り返し単位と、その他のアミノ基等の窒素原子を含む官能基を有さず、Ｂブロックを構成するエチレン性不飽和単量体と共重合しうるものであれば特に制限は無い。
【００８８】
例えば、（メタ）アクリル酸メチル、（メタ）アクリル酸エチル（メタ）アクリル酸プロピル、（メタ）アクリル酸イソプロピル、（メタ）アクリル酸ブチル、（メタ）アクリル酸オクチル、（メタ）アクリル酸２−エチルヘキシル、グリシジル（メタ）アクリレート、ヒドロキシエチル（メタ）アクリレート、エチルアクリル酸グリシジル、ポリエチレングリコール（メタ）アクリレート、ポリプロピレングリコール（メタ）アクリレートなどの（メタ）アクリル酸エステル系モノマー；（メタ）アクリル酸クロライドなどの（メタ）アクリル酸塩系モノマー；酢酸ビニル系モノマー；アリルグリシジルエーテル、クロトン酸グリシジルエーテルなどのグリシジルエーテル系モノマーなどのコモノマーを共重合させたポリマー構造が挙げられる。
【００８９】
なかでも、Ａブロックとしては、ポリエチレングリコール（メタ）アクリレート、ポリプロピレングリコール（メタ）アクリレートなどのポリアルキレングリコール（メタ）アクリレートを共重合成分として含む（すなわち、ポリアルキレングリコール（メタ）アクリレート由来の繰り返し単位を含む）ものが好ましい。
【００９０】
窒素原子を含む官能基を有するＢブロックとしては、官能基としては１〜４級アミノ基を有することが好ましい。１〜４級アミノ基の含有比率は、共重合体の全繰り返し単位（１００モル％）中、窒素原子含有官能基全体の１０モル％以上が好適であり、より好ましくは４０モル％以上である。
【００９１】
アミノ基は、好ましくは−ＮＲ６Ｒ７、あるいは−ＮＲ６Ｒ７Ｒ８＋・Ｘ１−（但し、ＮＲ６、Ｒ７及びＲ８は、各々独立に、置換基を有していてもよい環状又は鎖状のアルキル基、置換基を有していてもよいアリール基、又は置換基を有していてもよいアラルキル基を表し、Ｘ１はＲ８が存在して４級アミノ基を形成する場合のカウンターアニオンを表す。）で表わされ、これを含む繰り返し単位として好ましいものは、例えば下記式で表される。
【００９２】
【化１７】
0005888065.tif 000018
[一般式（４）中、Ｒ４は水素原子又はメチル基、Ｒ５は炭素数１以上のアルキレン基を表す。ｎ３は０又は１の整数であって、Ｒ６〜Ｒ８は置換基を有していてもよい環状又は鎖状のアルキル基、置換基を有していてもよいアリール基、又は置換基を有していてもよいアラルキル基を表し、Ｘ１はｎ３＝１である場合のカウンターアニオンを表す。]
【００９３】
中でも、Ｒ６〜Ｒ８はメチル基、エチル基、ベンジル基などが好ましく、Ｘ１−はＣｌ−などが好ましく、Ｒ５はメチレン基、エチレン基などが好ましく、Ｒ４は水素原子又はメチル基などが好ましい。
【００９４】
上記の如きアミノ基を含む繰り返し単位は、１つのＢブロック中に２種以上含有されていてもよい。その場合、２種以上のアミノ基を含む繰り返し単位は、該Ｂブロック中においてランダム共重合又はブロック共重合の何れの態様で含有されていてもよい。また、本発明の効果を損なわない範囲で、アミノ基を含まない繰り返し単位が、Ｂブロック中に一部含まれていてもよく、そのような繰り返し単位の例としては、（メタ）アクリル酸エステル系モノマー由来の繰り返し単位等が挙げられる。かかるアミノ基を含まない繰り返し単位の、共重合体の全繰り返し単位（１００モル％）中の含有量は、好ましくは０〜６０モル％、より好ましくは０〜２０モル％であるが、かかるアミノ基非含有繰り返し単位はＢブロック中に含まれないことが最も好ましい。
【００９５】
すなわち、本発明のアクリル系ブロック共重合体は、分散性と現像液溶解性を向上させる観点から、親溶媒性を有するＡブロック中に、一般式（２）で表わされる繰り返し単位を共重合体の全繰り返し単位（１００モル％）中５〜４０モル％、及び一般式（３）で表わされる繰り返し単位を共重合体の全繰り返し単位（１００モル％）中５〜３０モル％含有し、窒素原子を含む官能基を有するＢブロック中に、一般式（４）で表わされる繰り返し単位を含有することが好ましいものである。
一般式（４）で表わされる繰り返し単位がｎ３＝１である場合、繰り返し単位はＡブロック中に含まれても良い。
【００９６】
（メタ）アクリル系ブロック共重合体の含有量は、顔料（Ａ）１００重量部に対し、１〜７０重量部が好ましく、さらに好ましいのは１０〜６０重量部である。（メタ）アクリル系ブロック共重合体の配合量が１重量部以上の場合は、顔料分散性の効果が得られ易い。また、７０重量部以下であれば、該着色組成物を用いて、フォトリソグラフィー法によってカラーフィルタの画素パターンを作製する際に、アルカリ現像性が良好となる。
【００９７】
＜その他の樹脂型分散剤＞
また、本発明のカラーフィルタ用着色組成物は、樹脂型分散剤（Ｃ）以外に、さらにその他の樹脂型分散剤を含んでいてもよく、併用可能な樹脂型分散剤としては、ポリウレタン、ポリアクリレート等のポリカルボン酸エステル、不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボキシル基を有するポリエステルとの反応により形成されたアミドやその塩等の油性分散剤、（メタ）アクリル酸−スチレン共重合体、（メタ）アクリル酸−（メタ）アクリル酸エステル共重合体、スチレン−マレイン酸共重合体、ポリビニルアルコール、ポリビニルピロリドン等の水溶性樹脂や水溶性高分子化合物、ポリエステル系、変性ポリアクリレート系、エチレンオキサイド／プロピレンオキサイド付加化合物、燐酸エステル系等を用いることができる。
【００９８】
本発明に用いることのできる市販の樹脂型分散剤としては、ビックケミー社製のＤＩｓｐｅｒｂｙｋ−１０１、１０３、１０７、１０８、１１０、１１１、１１６、１３０、１４０、１５４、１６１、１６２、１６３、１６４、１６５、１６６、１６７、１７０、１７１、１７４、１８０、１８１、１８２、１８３、１８４、１８５、１９０、９０７６、９０７７、またはＢＹＫ−ＬＰＮ６９１９、２１３２４、２１４０７、またはＡｎｔＩ−Ｔｅｒｒａ−Ｕ、２０３、２０４、またはＢＹＫ−Ｐ１０４、Ｐ１０４Ｓ、２２０Ｓ、またはＬａｃｔＩｍｏｎ、ＬａｃｔＩｍｏｎ−ＷＳまたはＢｙｋｕｍｅｎ等、日本ルーブリゾール社製のＳＯＬＳＰＥＲＳＥ−３０００、９０００、１３２４０、１３６５０、１３９４０、１７０００、１８０００、２００００、２１０００、２４０００、２６０００、２７０００、２８０００、３１８４５、３２０００、３２５００、３２６００、３４７５０、３６６００、３８５００、４１０００、４１０９０、５３０９５、７６５００等、エフカケミカルズ社製のＥＦＫＡ−４６、４７、４８、４５２、ＬＰ４００８、４００９、ＬＰ４０１０、ＬＰ４０５０、ＬＰ４０５５、４００、４０１、４０２、４０３、４５０、４５１、４５３、４５４０、４５５０、ＬＰ４５６０、１２０、１５０、１５０１、１５０２、１５０３、４３００、４３３０等、味の素ファインテクノ社製のアジスパーＰＡ１１１、ＰＢ７１１、ＰＢ８２１、ＰＢ８２２、ＰＢ８２４等が挙げられる。
【００９９】
＜顔料誘導体＞
本発明のカラーフィルタ用着色組成物は、さらに有機顔料の酸性誘導体またはその金属塩である顔料誘導体を含有しても良い。有機顔料の酸性誘導体またはその金属塩は、顔料と樹脂型分散剤の顔料吸着をより促進し、顔料の分散性を向上させるため、分散後の顔料の再凝集を防止する効果が大きい。そのため、有機顔料の酸性誘導体またはその金属塩を用いて顔料を顔料担体中に分散してなる着色組成物を用いた場合には、安定性に優れたカラーフィルタが得られる。さらに、親溶媒性を有するＡブロックと、及び窒素原子を含む官能基を有するＢブロックとからなる、Ａ−Ｂブロック共重合体またはＢ−Ａ−Ｂブロック共重合体である樹脂型分散剤と同時に使用することで、より分散性が向上する。これは、顔料付近に配置している誘導体の酸性置換基と分散剤の塩基性置換基の酸塩基相互作用により、分散剤の顔料吸着を促すためと考えられる。
【０１００】
有機顔料の酸性誘導体またはその金属塩の構造としては、下記一般式（５）で示される化合物である。
Ｐ−Ｌｘ        一般式（５）
（ただし、
Ｐ：有機顔料残基、
Ｌ：酸性置換基、
ｘ：水素原子または金属イオンである。）
【０１０１】
Ｐの有機顔料残基を構成する有機顔料としては、例えば、ジケトピロロピロール系顔料；アゾ、ジスアゾ、ポリアゾ等のアゾ系顔料；銅フタロシアニン、ハロゲン化銅フタロシアニン、亜鉛フタロシアニン、ハロゲン化亜鉛フタロシアニン、無金属フタロシアニン等のフタロシアニン系顔料；アミノアントラキノン、ジアミノジアントラキノン、アントラピリミジン、フラバントロン、アントアントロン、インダントロン、ピラントロン、ビオラントロン等のアントラキノン系顔料；キナクリドン系顔料；ジオキサジン系顔料；ペリノン系顔料；ペリレン系顔料；チオインジゴ系顔料；イソインドリン系顔料；イソインドリノン系顔料；スレン系顔料；キノフタロン系顔料；ジオキサジン系顔料；金属錯体系顔料等が挙げられる。
【０１０２】
本発明において、有機顔料の酸性誘導体またはその金属塩の合計量は、着色剤（Ａ）１００重量部に対し、好ましくは０．５重量部以上、さらに好ましくは１重量部以上、最も好ましくは３重量部以上である。０．５重量部未満の場合、カラーフィルタ製造時の高熱を伴う工程により、コントラスト比の低下が起こる場合がある。また、好ましくは４０重量部以下、最も好ましくは２０重量部以下である。４０重量部を超えると耐光性が悪化することがある。
【０１０３】
有機顔料の酸性誘導体またはその金属塩は、単独でも、酸性誘導体および金属塩の両方含んでいてもよく、それぞれを２種類以上、もしくはその他の色素誘導体を混合して用いることもできる。
【０１０４】
この有機顔料の酸性誘導体またはその金属塩と混合して用いることができる色素誘導体は、例えば、特開昭６３−３０５１７３号公報、特公昭５７−１５６２０号公報、特公昭５９−４０１７２号公報、特公昭６３−１７１０２号公報、特公平５−９４６９号公報等に記載されているものが挙げられる。
【０１０５】
＜溶剤＞
溶剤は、顔料（Ａ）を樹脂型分散剤（Ｃ）と共に十分にバインダー樹脂（Ｂ）中に分散させ、ガラス基板等の基板上に本発明の着色組成物を乾燥膜厚が０．２〜５μｍとなるように塗布してフィルタセグメントを形成することを容易にするために用いられる。
溶剤としては、１,２,３−トリクロロプロパン、１,３-ブチレングリコール、１,３-ブチレングリコールジアセテート、１,４−ジオキサン、２−ヘプタノン、２−メチル−１,３−プロパンジオール、３,５,５-トリメチル-２-シクロヘキセン-１-オン、３,３,５−トリメチルシクロヘキサノン、３−エトキシプロピオン酸エチル、３−メチル−１,３−ブタンジオール、３−メトキシ−３−メチル−１−ブタノール、３−メトキシ−３−メチルブチルアセテート、３-メトキシブタノール、３−メトキシブチルアセテート、４−ヘプタノン、ｍ−キシレン、ｍ−ジエチルベンゼン、ｍ−ジクロロベンゼン、Ｎ，Ｎ−ジメチルアセトアミド、Ｎ，Ｎ−ジメチルホルムアミド、ｎ−ブチルアルコール、ｎ−ブチルベンゼン、ｎ−プロピルアセテート、Ｎ−メチルピロリドン、o−キシレン、o−クロロトルエン、ｏ−ジエチルベンゼン、ｏ−ジクロロベンゼン、Ｐ−クロロトルエン、Ｐ−ジエチルベンゼン、ｓｅＣ−ブチルベンゼン、ｔｅｒｔ−ブチルベンゼン、γ―ブチロラクトン、イソブチルアルコール、イソホロン、エチレングリコールジエチルエーテル、エチレングリコールジブチルエーテル、エチレングリコールモノイソプロピルエーテル、エチレングリコールモノエチルエーテル、エチレングリコールモノエチルエーテルアセテート、エチレングリコールモノターシャリーブチルエーテル、エチレングリコールモノブチルエーテル、エチレングリコールモノブチルエーテルアセテート、エチレングリコールモノプロピルエーテル、エチレングリコールモノヘキシルエーテル、エチレングリコールモノメチルエーテル、エチレングリコールモノメチルエーテルアセテート、ジイソブチルケトン、ジエチレングリコールジエチルエーテル、ジエチレングリコールジメチルエーテル、ジエチレングリコールモノイソプロピルエーテル、ジエチレングリコールモノエチルエーテルアセテート、ジエチレングリコールモノブチルエーテル、ジエチレングリコールモノブチルエーテルアセテート、ジエチレングリコールモノメチルエーテル、シクロヘキサノール、シクロヘキサノールアセテート、シクロヘキサノン、ジプロピレングリコールジメチルエーテル、ジプロピレングリコールメチルエーテルアセテート、ジプロピレングリコールモノエチルエーテル、ジプロピレングリコールモノブチルエーテル、ジプロピレングリコールモノプロピルエーテル、ジプロピレングリコールモノメチルエーテル、ダイアセトンアルコール、トリアセチン、トリプロピレングリコールモノブチルエーテル、トリプロピレングリコールモノメチルエーテル、プロピレングリコールジアセテート、プロピレングリコールフェニルエーテル、プロピレングリコールモノエチルエーテル、プロピレングリコールモノエチルエーテルアセテート、プロピレングリコールモノブチルエーテル、プロピレングリコールモノプロピルエーテル、プロピレングリコールモノメチルエーテル、プロピレングリコールモノメチルエーテルアセテート、プロピレングリコールモノメチルエーテルプロピオネート、ベンジルアルコール、メチルイソブチルケトン、メチルシクロヘキサノール、酢酸ｎ−アミル、酢酸ｎ−ブチル、酢酸イソアミル、酢酸イソブチル、酢酸プロピル、及び二塩基���エステル等が挙げられる。
これらの溶剤は、１種を単独で、または必要に応じて任意の比率で２種以上混合して用いることができる。
【０１０６】
溶剤の含有量は、顔料（Ａ）１００重量部に対し、８００〜４０００重量部の量で用いることが、着色組成物を適正な粘度に調節し、目的とする均一な膜厚のフィルタセグメントを形成できることから好ましい。
【０１０７】
＜光重合開始剤（Ｄ）＞
本発明の着色組成物には、該組成物を紫外線照射により硬化させ、フォトリソグラフィー法によりフィルタセグメントを形成するために、光重合開始剤（Ｄ）を加えて溶剤現像型あるいはアルカリ現像型感光性着色組成物の形態で調製することができる。
【０１０８】
光重合開始剤（Ｄ）としては、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−メチル−１−［４−（メチルチオ）フェニル］−２−モルフォリノプロパン−１−オン、２−（ジメチルアミノ）−２−［（４−メチルフェニル）メチル］−１−［４−（４−モルフォリニル）フェニル］−１−ブタノン、又は２−ベンジル−２−ジメチルアミノ−１−（４−モルフォリノフェニル）−ブタン−１−オン等のアセトフェノン系化合物；ベンゾイン、ベンゾインメチルエーテル、ベンゾインエチルエーテル、ベンゾインイソプロピルエーテル、又はベンジルジメチルケタール等のベンゾイン系化合物；ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド、又は３，３’，４，４’−テトラ（ｔ−ブチルパーオキシカルボニル）ベンゾフェノン等のベンゾフェノン系化合物；チオキサントン、２−クロルチオキサントン、２−メチルチオキサントン、イソプロピルチオキサントン、２，４−ジイソプロピルチオキサントン、又は２，４−ジエチルチオキサントン等のチオキサントン系化合物；２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、又は２，４−トリクロロメチル−（４’−メトキシスチリル）−６−トリアジン等のトリアジン系化合物；エタノン，１−［９−エチル−６−（２−メチルベンゾイル）−９Ｈ−カルバゾール−３−イル］−，１−（０−アセチルオキシム）、１，２−オクタジオン−１−［４−（フェニルチオ）−、２−（Ｏ−ベンゾイルオキシム）］等のオキシムエステル系化合物；ビス（２，４，６−トリメチルベンゾイル）フェニルホスフィンオキサイド、又は２，４，６−トリメチルベンゾイルジフェニルホスフィンオキサイド等のホスフィン系化合物；９，１０−フェナンスレンキノン、カンファーキノン、エチルアントラキノン等のキノン系化合物；  ボレート系化合物；  カルバゾール系化合物；イミダゾール系化合物；あるいは、チタノセン系化合物等が用いられる。
これらの光重合開始剤は、１種を単独で、または必要に応じて任意の比率で２種以上混合して用いることができる。
【０１０９】
これらのなかでも、光重合開始剤（Ｄ）として、アセトフェノン系化合物、ホスフィン系化合物、イミダゾール系化合物、およびオキシムエステル系化合物からなる群より選ばれる少なくとも１種類の光重合開始剤（Ｄ１）を含むことが好ましい。
これらの光重合開始剤（Ｄ１）を含むことで、フィルタセグメントのパターン形状、および直線性がより良好なものとなる。
【０１１０】
光重合開始剤（Ｄ）の含有量は、顔料（Ａ）１００重量部に対し、５〜２００重量部であることが好ましく、光硬化性及び現像性の観点から１０〜１５０重量部であることがより好ましい。
【０１１１】
＜増感剤（Ｅ）＞
さらに、本発明のカラーフィルタ用着色組成物には、増感剤を含有させることができる。
増感剤としては、カルコン誘導体、ジベンザルアセトン等に代表される不飽和ケトン類、ベンジルやカンファーキノン等に代表される１，２−ジケトン誘導体、ベンゾイン誘導体、フルオレン誘導体、ナフトキノン誘導体、アントラキノン誘導体、キサンテン誘導体、チオキサンテン誘導体、キサントン誘導体、チオキサントン誘導体、クマリン誘導体、ケトクマリン誘導体、シアニン誘導体、メロシアニン誘導体、オキソノ−ル誘導体等のポリメチン色素、アクリジン誘導体、アジン誘導体、チアジン誘導体、オキサジン誘導体、インドリン誘導体、アズレン誘導体、アズレニウム誘導体、スクアリリウム誘導体、ポルフィリン誘導体、テトラフェニルポルフィリン誘導体、トリアリールメタン誘導体、テトラベンゾポルフィリン誘導体、テトラピラジノポルフィラジン誘導体、フタロシアニン誘導体、テトラアザポルフィラジン誘導体、テトラキノキサリロポルフィラジン誘導体、ナフタロシアニン誘導体、サブフタロシアニン誘導体、ピリリウム誘導体、チオピリリウム誘導体、テトラフィリン誘導体、アヌレン誘導体、スピロピラン誘導体、スピロオキサジン誘導体、チオスピロピラン誘導体、金属アレーン錯体、有機ルテニウム錯体、又はミヒラーケトン誘導体、α−アシロキシエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’，又は４，４’−テトラ（ｔ−ブチルパーオキシカルボニル）ベンゾフェノン、４，４’−ジエチルアミノベンゾフェノン等が挙げられる。
これらの増感剤は、１種を単独で、または必要に応じて任意の比率で２種以上混合して用いることができる。
【０１１２】
さらに具体的には、大河原信ら編、「色素ハンドブック」（１９８６年、講談社）、大河原信ら編、「機能性色素の化学」（１９８１年、シーエムシー）、池森忠三朗ら編、及び「特殊機能材料」（１９８６年、シーエムシー）に記載の増感剤が挙げられるがこれらに限定されるものではない。また、その他、紫外から近赤外域にかけての光に対して吸収を示す増感剤を含有させることもできる。
【０１１３】
増感剤の含有量は、着色組成物中に含まれる光重合開始剤（Ｄ）１００重量部に対し、３〜６０重量部であることが好ましく、光硬化性、現像性の観点から５〜５０重量部であることがより好ましい。
【０１１４】
＜光重合性化合物（Ｈ）＞
本発明に用いる光重合性化合物には、紫外線や熱などにより硬化して樹脂を生成するモノマーもしくはオリゴマーが含まれる。
光重合性化合物としては、例えば、メチル（メタ）アクリレート、エチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、ポリエチレングリコールジ（メタ）アクリレート、１，６−ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１, ６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等が挙げられる。これらは、単独でまたは２種類以上混合して用いることができる。
これらの光重合性化合物は、１種を単独で、または必要に応じて任意の比率で２種以上混合して用いることができる。
【０１１５】
光重合性単量体（Ｈ）の含有量は、顔料（Ａ）１００重量部に対し、１０〜３００重量部であることが好ましく、光硬化性および現像性の観点から１０〜２００重量部であることがより好ましい。
【０１１６】
＜多官能チオール（Ｆ）＞
本発明の着色組成物は、多官能チオール（Ｆ）を含有することができる。多官能チオールは、チオール（ＳＨ）基を２個以上有する化合物である。
多官能チオールは上述の光重合開始剤（Ｄ）とともに使用することにより、光照射後のラジカル重合過程において、連鎖移動剤として働き、酸素による重合阻害を受けにくいチイルラジカルが発生するので、得られる感光性着色組成物は高感度となる。特にＳＨ基がメチレン、エチレン基等の脂肪族基に結合した多官能脂肪族チオールが好ましい。
【０１１７】
多官能チオールとしては、例えば、ヘキサンジチオール 、デカンジチオール 、１，４−ブタンジオールビスチオプロピオネート、１，４−ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールエタントリス（３−メルカプトブチレート）、トリメチロールプロパントリス（３−メルカプトブチレート）、トリメチロールプロパントリス（３−メルカプトプロピオネート）、ペンタエリスリトールテトラキスチオグリコレート、ペンタエリスリトールテトラキスチオプロピオネート、ペンタエリスリトールテトラキス（３−メルカプトプロピオネート）、ジペンタエリスリトールヘキサキス（３−メルカプトプロピオネート）、トリメルカプトプロピオン酸トリス（２−ヒドロキシエチル）イソシアヌレート、１，４−ジメチルメルカプトベンゼン、２、４、６−トリメルカプト−ｓ−トリアジン、２−（Ｎ，Ｎ−ジブチルアミノ）−４，６−ジメルカプト−ｓ−トリアジンなどが挙げられる。
これらの多官能チオールは、１種を単独で、または必要に応じて任意の比率で２種以上混合して用いることができる。
【０１１８】
多官能チオールの含有量は、顔料（Ａ）１００重量部に対して０．０５〜１００重量部が好ましく、より好ましくは１．０〜５０．０重量部である。
多官能チオールを０．０５重量部以上用いることで、より良い現像耐性を得ることができる。チオール（ＳＨ）基が１個の単官能チオールを用いた場合には、このような現像耐性の向上は得られない。
【０１１９】
＜紫外線吸収剤（Ｇ）＞
本発明の感光性着色組成物は、紫外線吸収剤を含有することができる。紫外線吸収剤を含有することで、パターンの形状と解像性を制御することができる。
【０１２０】
紫外線吸収剤としては、例えば２−［４−［（２−ヒドロキシ−３−（ドデシルおよびトリデシル）オキシプロピル）オキシ］−２−ヒドロキシフェニル］−４，６−ビス（２，４−ジメチルフェニル）−１，３，５−トリアジン、２−（２−ヒドロキシ−４−［１−オクチルオキシカルボニルエトキシ］フェニル）−４，６−ビス（４−フェニルフェニル）−１，３，５−トリアジン等のヒドロキシフェニルトリアジン系、２−（５−メチル−２−ヒドロキシフェニル）ベンゾトリアゾール、２−（２Ｈ−ベンゾトリアゾール−２−イル）−４，６−ビス（１−メチル−１−フェニルエチル）フェノール、２−（３−ｔブチル−５−メチル−２−ヒドロキシフェニル）−５−クロロベンゾトリアゾール等のベンゾトリアゾール系、２，４−ジヒドロキシベンゾフェノン、２−ヒドロキシ−４−オクトキシベンゾフェノン、２，２’，４，４’−テトラヒドロキシベンゾフェノン等のベンゾフェノン系、フェニルサリチレート、ｐ−ｔｅｒｔ−ブチルフェニルサリチレート等のサリチレート系、エチル−２−シアノ−３，３’−ジフェニルアクリレート等のシアノアクリレート系、２，２，６，６，−テトラメチルピペリジン−１−オキシル（トリアセトン−アミン−Ｎ−オキシル）、ビス（２，２，６，６−テトラメチル−４−ピペリジル）−セバケート、ポリ［［６−［（１，１，３，３−テトラブチル）アミノ］−１，３，５−トリアジン−２，４−ジイル］［（２，２，６，６−テトラメチル−４−ピペリジニル）イミノ］等のヒンダードアミン系等が挙げられる。
これらの紫外線吸収剤は、１種を単独で、または必要に応じて任意の比率で２種以上混合して用いることができる。
【０１２１】
紫外線吸収剤の含有量は、顔料（Ａ）１００重量部に対して、０．０１〜２０重量部、好ましくは０．０５〜１０重量部の量で用いることができる。
紫外線吸収剤を０．０１重量部以上用いることで、より良い解像度を得ることができる。
【０１２２】
＜重合禁止剤＞
本発明の感光性着色組成物は、重合禁止剤を含有することができる。重合禁止剤を含有することで、パターンの形状と解像性を制御することができる。
【０１２３】
重合禁止剤としては、例えばメチルハイドロキノン、ｔ−ブチルハイドロキノン、２，５−ジ−ｔ−ブチルハイドロキノン、４−ベンゾキノン、４−メトキシフェノール、４−メトキシ−１−ナフトール、ｔ−ブチルカテコールなどのハイドロキノン誘導体およびフェノール化合物、フェノチアジン、ビス−（１−ジメチルベンジル）フェノチアジン、３，７−ジオクチルフェノチアジン等のアミン化合物、ジブチルジチオカルバミン酸銅、ジエチルジチオカルバミン酸銅、ジエチルジチオカルバミン酸マンガン、ジフェニルジチオカルバミン酸マンガン等の銅およびマンガン塩化合物、４−ニトロソフェノール、Ｎ−ニトロソジフェニルアミン、Ｎ−ニトロソシクロヘキシルヒドロキシルアミン、Ｎ−ニトロソフェニルヒドロキシルアミン等のニトロソ化合物およびそのアンモニウム塩またはアルミニウム塩等が挙げられる。
これらの重合禁止剤は、１種を単独で、または必要に応じて任意の比率で２種以上混合して用いることができる。
【０１２４】
重合禁止剤の含有量は、顔料（Ａ）１００重量部に対して、０．０１〜２０重量部、好ましくは０．０５〜１０重量部の量で用いることができる。
重合禁止剤を０．０１重量部以上用いることで、より良い解像度を得ることができる。
【０１２５】
＜貯蔵安定剤（Ｊ）＞
本発明の着色組成物は、貯蔵安定剤を含有することができる。貯蔵安定剤を含有することで、組成物の経時粘度を安定化させることができる。
貯蔵安定剤としては、例えば２，６−ビス（１，１−ジメチルエチル）−４−メチルフェノール、ペンタエリスチリル−テトラキス［３−（３，５−ジ−ｔ−ブチル−４−ヒドロキシフェニル）プロピオネート］、２，４−ビス−（ｎ−オクチルチオ）−６−（４−ヒドロキシ−３，５−ジ−ｔ−ブチルアニリノ）１，３，５−トリアジン等のヒンダードフェノール系、テトラエチルホスフィン、トリフェニルホスフィン、テトラフェニルフォスフィン等の有機ホスフィン系、ジメチルジチオリン酸亜鉛、ジプロピルジチオリン酸亜鉛、ジブチルジチオリン酸モリブデン等の亜リン酸塩系、ドデシルスルフィド、ベンゾチオフェンなどのイオウ系、ベンジルトリメチルクロライド、ジエチルヒドロキシアミンなどの４級アンモニウムクロライド、乳酸、シュウ酸などの有機酸およびそのメチルエーテル等が挙げられる。
これらの貯蔵安定剤は、１種を単独で、または必要に応じて任意の比率で２種以上混合して用いることができる。
【０１２６】
貯蔵安定剤の含有量は、顔料（Ａ）１００重量部に対して、０．０１〜２０重量部、好ましくは０．０５〜１０重量部の量で用いることができる。
貯蔵安定剤を０．０１重量部以上用いることで、着色組成物の経時安定性が向上する。
【０１２７】
＜その他の成分＞
本発明の着色組成物には、透明基板等との密着性を高めるためにシランカップリング剤等の密着向上剤、または溶存している酸素を還元する働きのあるアミン系化合物を含有させることができる。
【０１２８】
密着向上剤としては、例えばビニルトリス（β−メトキシエトキシ）シラン、ビニルエトキシシラン、ビニルトリメトキシシラン等のビニルシラン類、γ−メタクリロキシプロピルトリメトキシシラン等の（メタ）アクリルシラン類、β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシラン、γ−グリシドキシプロピルトリエトキシシラン等のエポキシシラン類、Ｎ−β（アミノエチル）γ−アミノプロピルトリメトキシシラン、Ｎ−β（アミノエチル）γ−アミノプロピルトリエトキシシラン、Ｎ−β（アミノエチル）γ−アミノプロピルメチルジエトキシシシラン、γ−アミノプロピルトリエトキシシラン、γ−アミノプロピルトリメトキシシラン、Ｎ−フェニル−γ−アミノプロピルトリメトキシシラン、Ｎ−フェニル−γ−アミノプロピルトリエトキシシラン等のアミノシラン類、γ−メルカプトプロピルトリメトキシシラン、γ−メルカプトプロピルトリエトキシシラン等のチオシラン類等のシランカップリング剤が挙げられる。
これらの密着向上剤は、１種を単独で、または必要に応じて任意の比率で２種以上混合して用いることができる。
【０１２９】
密着向上剤は、顔料（Ａ）１００重量部に対して、０．０１〜１０重量部、好ましくは０．０５〜５重量部の量で用いることができる。
【０１３０】
アミン系化合物としては、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン等が挙げられる。
これらのアミン系化合物は、１種を単独で、または必要に応じて任意の比率で２種以上混合して用いることができる。
【０１３１】
＜着色組成物の製法＞
本発明の着色組成物は、顔料（Ａ）をバインダー樹脂（Ｂ）などの着色剤担体および／または溶剤中に、好ましくは樹脂型分散剤（Ｃ）と一緒に、三本ロールミル、二本ロールミル、サンドミル、ニーダー、アトライター等の各種分散手段を用いて微細に分散して顔料分散体を製造し、該顔料分散体に光重合開始剤（Ｄ）、バインダー樹脂（Ｂ）、光重合性化合物（Ｈ）、場合によって増感剤（Ｅ）、多官能チオール（Ｆ）、紫外線吸収剤（Ｇ）、重合禁止剤、貯蔵安定剤（Ｊ）、溶剤、その他成分を混合攪拌して製造することができる。また、２種以上の顔料を含む着色組成物は、各顔料分散体を別々に着色剤担体および／または溶剤中に微細に分散したものを混合し、さらに光重合開始剤（Ｄ）や光重合性化合物等を混合攪拌して製造することができる。
【０１３２】
＜粗大粒子の除去＞
着色組成物は、遠心分離、焼結フィルタ、メンブレンフィルタ等の手段にて、５μｍ以上の粗大粒子、好ましくは１μｍ以上の粗大粒子、さらに好ましくは０．５μｍ以上の粗大粒子および混入した塵の除去を行うことが好ましい。
【０１３３】
＜カラーフィルタ＞
次に、本発明のカラーフィルタについて説明する。
本発明のカラーフィルタは、基材上に、本発明のカラーフィルタ用着色組成物から形成されてなるフィルタセグメントを備えるものであり、例えば、ブラックマトリックスと、赤色、緑色、青色のフィルタセグメントとを備えることができる。前記フィルタセグメントは、さらにマゼンタ色フィルタセグメント、シアン色フィルタセグメント、および黄色フィルタセグメントを具備するものであってもよい。
【０１３４】
透明基板等の基材としては、ソーダ石灰ガラス、低アルカリ硼珪酸ガラス、無アルカリアルミノ硼珪酸ガラスなどのガラス板や、ポリカーボネート、ポリメタクリル酸メチル、ポリエチレンテレフタレートなどの樹脂板が用いられる。また、ガラス板や樹脂板の表面には、パネル化後の液晶駆動のために、酸化インジウム、酸化錫などからなる透明電極が形成されていてもよい。
【０１３５】
フィルタセグメントの乾燥膜厚は、０．２〜１０μｍであることが好ましく、より好ましくは０．２〜５μｍである。塗布膜を乾燥させる際には、減圧乾燥機、コンベクションオーブン、ＩＲオーブン、ホットプレート等を使用してもよい。
【０１３６】
フォトリソグラフィー法による各色フィルタセグメントの形成は、下記の方法で行う。すなわち、溶剤現像型あるいはアルカリ現像型着色レジスト材として調製した感光性着色組成物を、透明基板上に、スプレーコートやスピンコート、スリットコート、ロールコート等の塗布方法により、乾燥膜厚が０．２〜１０μｍとなるように塗布する。必要により乾燥された膜には、この膜と接触あるいは非接触状態で設けられた所定のパターンを有するマスクを通して紫外線露光を行う。
【０１３７】
その後、溶剤またはアルカリ現像液に浸漬するか、もしくはスプレーなどにより現像液を噴霧して未硬化部を除去し所望のパターンを形成してフィルタセグメントを形成することができる。さらに、現像により形成されたフィルタセグメントの重合を促進するため、必要に応じて加熱を施すこともできる。フォトリソグラフィー法によれば、印刷法より精度の高いフィルタセグメントが形成できる。
【０１３８】
現像に際しては、アルカリ現像液として炭酸ナトリウム、水酸化ナトリウム等の水溶液が使用され、ジメチルベンジルアミン、トリエタノールアミン等の有機アルカリを用いることもできる。また、現像液には、消泡剤や界面活性剤を添加することもできる。
現像処理方法としては、シャワー現像法、スプレー現像法、ディップ（浸漬）現像法、パドル（液盛り）現像法等を適用することができる。
なお、紫外線露光感度を上げるために、上記感光性着色組成物を塗布乾燥後、水溶性あるいはアルカリ可溶性樹脂、例えばポリビニルアルコールや水溶性アクリル樹脂等を塗布乾燥し、酸素による重合阻害を防止する膜を形成した後、紫外線露光を行うこともできる。
【０１３９】
本発明のカラーフィルタは、上記方法の他に電着法、転写法などにより製造することができるが、本発明の着色組成物はいずれの方法にも用いることができる。なお、電着法は、基板上に形成した透明導電膜を利用して、コロイド粒子の電気泳動により各色フィルタセグメントを透明導電膜の上に電着形成することでカラーフィルタを製造する方法である。また、転写法は剥離性の転写ベースシートの表面に、あらかじめフィルタセグメントを形成しておき、このフィルタセグメントを所望の基板に転写させる方法である。
【０１４０】
本発明の着色組成物は上記記載のいずれの方法にも用いることが出来るが、フォトリソグラフィー法に最も適している。
【０１４１】
透明基板あるいは反射基板上に各色フィルタセグメントを形成する前に、あらかじめブラックマトリクスを形成することができる。ブラックマトリクスとしては、クロムやクロム／酸化クロムの多層膜、窒化チタニウムなどの無機膜や、遮光剤を分散した樹脂膜が用いられるが、これらに限定されない。また、前記の透明基板あるいは反射基板上に薄膜トランジスター（ＴＦＴ）をあらかじめ形成しておき、その後に各色フィルタセグメントを形成することもできる。また本発明のカラーフィルタ上には、必要に応じてオーバーコート膜や柱状スペーサー、透明導電膜、液晶配向膜等が形成される。
【０１４２】
カラーフィルタは、シール剤を用いて対向基板と張り合わせ、シール部に設けられた注入口から液晶を注入したのち注入口を封止し、必要に応じて偏光膜や位相差膜を基板の外側に張り合わせることにより、液晶表示パネルが製造される。
【０１４３】
かかる液晶表示パネルは、ツイステッド・ネマティック（ＴＮ）、スーパー・ツイステッド・ネマティック（ＳＴＮ）、イン・プレーン・スイッチング（ＩＰＳ）、ヴァーティカリー・アライメント（ＶＡ）、オプティカリー・コンベンセンド・ベンド（ＯＣＢ）等のカラーフィルタを使用してカラー化を行う液晶表示モードに使用することができる。
【実施例】
【０１４４】
以下に、本発明を実施例に基づいて説明するが、本発明はこれによって限定されるものではない。なお、実施例中、「部」および「％」は、「重量部」および「重量％」をそれぞれ表す。また、「ＰＧＭＡＣ」とはプロピレングリコールモノメチルエーテルアセテートを意味する。
【０１４５】
また、樹脂の重量平均分子量（Ｍｗ）、樹脂または樹脂型分散剤の酸価と、樹脂型分散剤のアミン価、および塗膜のコントラスト比の測定方法は以下の通りである。
【０１４６】
＜樹脂の重量平均分子量（Ｍｗ）＞
樹脂の重量平均分子量（Ｍｗ）は、ＴＳＫｇｅｌカラム（東ソー社製）を用い、ＲＩ検出器を装備したＧＰＣ（東ソー社製、ＨＬＣ−８１２０ＧＰＣ）で、展開溶媒にＴＨＦを用いて測定したポリスチレン換算の重量平均分子量（Ｍｗ）である。
【０１４７】
＜樹脂または樹脂型分散剤の酸価＞
酸価は、０．１Ｎの水酸化カリウム・エタノール溶液を用い、電位差滴定法によって求めた。酸価は、固形分の酸価を示す。
【０１４８】
＜樹脂型分散剤のアミン価＞
アミン価は、０．１Ｎの塩酸水溶液を用い、電位差滴定法によって求めた後、水酸化カリウムの当量に換算した。アミン価は、固形分のアミン価（ｍｇＫＯＨ／ｇ）を示す。
【０１４９】
＜塗膜のコントラスト比＞
液晶ディスプレー用バックライトユニットから出た光は、偏光板を通過して偏光され、ガラス基板上に塗布された着色組成物の乾燥塗膜を通過し、偏光板に到達する。偏光板と偏光板の偏光面が平行であれば、光は偏光板を透過するが、偏光面が直行している場合には光は偏光板により遮断される。しかし、偏光板によって偏光された光が着色組成物の乾燥塗膜を通過するときに、顔料粒子による散乱等が起こり、偏光面の一部にずれを生じると、偏光板が平行のときは偏光板を透過する光量が減り、偏光板が直行のときは偏光板を一部光が透過する。この透過光を偏光板上の輝度として測定し、偏光板が平行のときの輝度と、直行のときの輝度との比（コントラスト比）を算出した。
（コントラスト比）＝（平行のときの輝度）／（直行のときの輝度）
なお、輝度計としては色彩輝度計（トプコン社製「ＢＭ−５Ａ」）、偏光板としては偏光板（日東電工社製「ＮＰＦ−Ｇ１２２０ＤＵＮ」）を用いた。なお、測定に際しては、不要光を遮断するために、測定部分に１ｃｍ角の孔を開けた黒色のマスクを当てた。
【０１５０】
続いて、実施例および比較例で用いた樹脂型分散剤、バインダー樹脂溶液、顔料誘導体、微細化顔料、顔料分散体の製造方法について説明する。樹脂型分散剤Ｃ１−２以降は特許文献６に示された合成方法を参考に製造したが、必要に応じて同文献の他の製造方法や、Ｃ１−１の方法で合成しても良い。
【０１５１】
＜樹脂型分散剤の製造方法＞
（樹脂型分散剤溶液Ｃ１−１）
温度計、攪拌機、蒸留管、冷却器を具備した４つ口セパラブルフラスコに、メチルエチルケトン８０部、スパルテイン２．８部、ブロモイソ酪酸エチル１．９部およびＡブロック成分としてｎ−ブチルメタクリレート１２．８部、２−エチルヘキシルメタクリレート１３.７部、メチルメタクリレート２５.６部、ベンジルメタクリレート１７．１部、エチルトリグリコールメタクリレート１３．７部を仕込み窒素気流下で４０℃に昇温した。塩化第一銅  １．１部を投入し、７５℃まで昇温して重合を開始した。３時間重合後、重合溶液をサンプリングし、Ｈ-ＮＭＲで重合が９５％以上進行した事を確認後、Ｂブロック成分として、ジメチルアミノエチルメタクリレート２３．９部、及びメチルエチルケトン２０．０部を添加し、更に、重合を行った。２時間後重合溶液の固形分から重合収率が９７％以上であるのを確認し、室温に冷却して重合を停止した。得られた樹脂溶液１００部をメチルエチルケトン１００部で希釈し、カチオン交換樹脂「ダイアイオン  ＰＫ２２８ＬＨ（三菱化学社製）」６０部を添加し室温で１時間攪拌し、更に、中和剤として「キョーワード５００ＳＮ（協和化学工業社製）」を６部添加し３０分攪拌を行った。濾過によりカチオン交換樹脂と吸着剤を取り除く事で重合触媒の残渣を取り除いた。更に、樹脂型分散剤溶液を濃縮しプロピレングリコールモノメチルエーテルアセテートに置換して固形分率が５０重量％の樹脂型分散剤溶液Ｃ１−１を得た（アミン価９４ｍｇＫＯＨ／ｇ）。重量平均分子量（Ｍｗ）は７７５０であった。
【０１５２】
（樹脂型分散剤溶液Ｃ１−２）
温度計、攪拌機、蒸留管、冷却器を具備した４つ口セパラブルフラスコに、２−メトキシプロパノール３０部、ＢｌｏｃＢｕｉｌｄｅｒ（硬化速度制御剤、Ａｒｋｅｍａ社製）３部、およびＡブロック成分としてｎ−ブチルメタクリレート１３．１部、２−エチルヘキシルメタクリレート１２．１部、メチルメタクリレート２１．５部、ベンジルメタクリレート９．７部、エチルトリグリコールメタクリレート１０．６部を仕込み窒素気流下で１２０℃に昇温した。Ｈ−ＮＭＲで重合が９５％以上進行した事を確認後、Ｂブロック成分として、ジメチルアミノエチルメタクリレート２２．４部、２−（アクリロイルオキシ）−Ｎ，Ｎ，Ｎ−トリメチルエタンアミニウムクロリド７５％水溶液を固形分換算で２２．４部及び２−メトキシプロパノール２０．０部を添加し、更に、重合を行った。２時間後重合溶液の固形分から重合収率が９７％以上であるのを確認し、室温に冷却して重合を停止した。溶剤をプロピレングリコールモノメチルエーテルアセテートに置換して固形分率が５０重量％の樹脂型分散剤溶液Ｃ１−２を得た（アミン価５６ｍｇＫＯＨ／ｇ）。重量平均分子量（Ｍｗ）は８９６０であった。
【０１５３】
（樹脂型分散剤溶液Ｃ１−３〜Ｃ１−９、Ｃ２−１〜Ｃ２−４）
樹脂型分散剤溶液Ｃ１−２と同様の方法で表１のモル比になる様に原料種と仕込み比を変えて樹脂型分散剤（樹脂型分散剤溶液Ｃ１−３〜Ｃ１−９、Ｃ２−１〜Ｃ２−４）を合成した。
【０１５４】
（樹脂型分散剤溶液Ｃ２−５）
温度計、攪拌機、蒸留管、冷却器を具備した４つ口セパラブルフラスコに、２−メトキシプロパノール５０部、ＢｌｏｃＢｕｉｌｄｅｒ（硬化速度制御剤、Ａｒｋｅｍａ社製）３部、およびｎ−ブチルメタクリレート１１．５部、２−エチルヘキシルメタクリレート１０．７部、メチルメタクリレート２４．９部、ベンジルメタクリレート１１．８部、エチルトリグリコールメタクリレート８．３部、ジメチルアミノエチルメタクリレート１９．０部、２−（メタクリロイルオキシ）−Ｎ，Ｎ，Ｎ−トリメチルエタンアミニウムクロリド７５％水溶液を固形分換算で１３．８部を仕込み窒素気流下で１２０℃に昇温した。Ｈ-ＮＭＲで重合が９７％以上進行した事を確認し、室温に冷却して重合を停止した。溶剤をプロピレングリコールモノメチルエーテルアセテートに置換して固形分率が５０重量％のランダム共重合体である樹脂型分散剤溶液Ｃ２−５を得た（アミン価７６ｍｇＫＯＨ／ｇ）。重量平均分子量（Ｍｗ）は８５３０であった。
【０１５５】
各樹脂型分散剤の組成（各構成単位を樹脂型分散剤にもたらす全繰り返し単位（１００モル％）中のモル％）と有効固形分換算のアミン価（ｍｇＫＯＨ／ｇ）、重量平均分子量を表１にまとめた。
【０１５６】
【表１】
0005888065.tif 000019
【０１５７】
＜微細化顔料の製造方法＞
（赤色顔料１の調製）
ジケトピロロピロール系赤色顔料Ｃ．Ｉ．ピグメント レッド ２５４（チバ・ジャパン社製「ＩＲＧＡＺＩＮ ＲＥＤ ２０３０」）２００部、塩化ナトリウム１４００部、およびジエチレングリコール３６０部をステンレス製１ガロンニーダー（井上製作所製）に仕込み、８０℃で６時間混練した。次にこの混練物を８リットルの温水に投入し、８０℃に加熱しながら２時間攪拌してスラリー状とし、濾過、水洗を繰り返して塩化ナトリウムおよびジエチレングリコールを除いた後、８５℃で一昼夜乾燥し、１９０部の赤色顔料１を得た。
【０１５８】
（赤色顔料２の調製）
ジケトピロロピロール系赤色顔料Ｃ．Ｉ．ピグメント レッド ２５４を赤色顔料Ｃ．Ｉ．ピグメント レッド１７７（チバスペシャルティケミカルズ社製「クロモフタルレッド Ａ２Ｂ」）に代えたこと以外は、赤色顔料１の調製と同様の手順で赤色顔料２を得た。
【０１５９】
（緑色顔料１の調製）
ジケトピロロピロール系赤色顔料Ｃ．Ｉ．ピグメント レッド ２５４をハロゲン化亜鉛フタロシアニン緑色顔料Ｃ．Ｉ．ピグメント グリーン ５８（ＤＩＣ株式会社製「ＦＡＳＴＯＧＥＮ ＧＲＥＥＮ Ａ１１０」）に代えたこと以外は、赤色顔料１の調製と同様の手順で緑色顔料１を得た。
【０１６０】
（青色顔料１の調製）
ジケトピロロピロール系赤色顔料Ｃ．Ｉ．ピグメント レッド ２５４をフタロシアニン系青色顔料Ｃ．Ｉ．ピグメント ブルー １５：６（東洋インキ製造株式会社製「ＬＩＯＮＯＬ ＢＬＵＥ ＥＳ」）に代えたこと以外は、赤色顔料１の調製と同様の手順で緑色顔料１を得た。
【０１６１】
（黄色顔料１の調製）
ジケトピロロピロール系赤色顔料Ｃ．Ｉ．ピグメント レッド ２５４を黄色顔料Ｃ．Ｉ．ピグメント イエロー １３８（ＢＡＳＦ社「Ｐａｌｉｏｔｏｌ Ｙｅｌｌｏｗ Ｌ ０９６２ ＨＤ」）に代えたこと以外は、赤色顔料１の調製と同様の手順で黄色顔料１を得た。
【０１６２】
（紫色顔料１の調製）
ジケトピロロピロール系赤色顔料Ｃ．Ｉ．ピグメント レッド ２５４を黄色顔料Ｃ．Ｉ．ピグメント バイオレット ２３（東洋インキ製造株式会社製「ＬＩＯＮＯＧＥＮ ＶＩＯＬＥＴ  ＲＬ」）に代えたこと以外は、赤色顔料１の調製と同様の手順で紫色顔料１を得た。  
【０１６３】
＜バインダー樹脂溶液の製造方法＞
［樹脂溶液（Ｂ１−１）］
（段階1：樹脂主鎖の重合）
セパラブル４口フラスコに温度計、冷却管、窒素ガス導入管、撹拌装置を取り付けた反応容器にプロピレングリコールモノメチルエーテルアセテート（ＰＧＭＡＣ）１００部を入れ、容器に窒素ガスを注入しながら１２０℃に加熱して、同温度で滴下管よりスチレン１６．２部、グリシジルメタクリレート３５．５部、ジシクロペンタニルメタクリレート４１．０部、およびこの段階における前駆体の化合に要する触媒としてアゾビスイソブチロニトリル１．０部の混合物を２．５時間かけて滴下し重合反応を行った。
（段階２：エポキシ基への化合）
次にフラスコ内を空気置換し、アクリル酸１７．０部およびこの段階における前駆体の化合に要する触媒としてトリスジメチルアミノメチルフェノール０．３部、及びハイドロキノン０．３部を投入し、１２０℃で５時間反応を行い、重量平均分子量が約１２０００（ＧＰＣによる測定）の樹脂溶液を得た。投入したアクリル酸はグリシジルメタクリレート構成単位のエポキシ基末端にエステル結合するので樹脂構造中にカルボキシル基を生じさせない。
（段階３：水酸基への化合）
さらにテトラヒドロ無水フタル酸３０．４部およびこの段階における前駆体の化合に要する触媒として、トリエチルアミン０．５部を加え１２０℃で４時間反応させた。加えたテトラヒドロ無水フタル酸は無水カルボン酸部位が開裂して生じた２個のカルボキシル基の一方が樹脂構造中の水酸基にエステル結合し、他方がカルボキシル基末端を生じさせる。
（段階４：不揮発分の調整）
不揮発分が４０％になるようにプロピレングリコールモノメチルエーテルアセテートを添加して樹脂溶液（Ｂ１−１）を得た。
【０１６４】
樹脂溶液（Ｂ１−１）における構成単位のモル比は、構成単位（ｂ１）としてテトラヒドロ無水フタル酸；２５．４％、構成単位（ｂ２）としてスチレン；１９．８％、構成単位（ｂ３）としてジシクロペンタニルメタクリレート；２３．７％、その他の構成単位としてグリシジルメタクリレートおよびそのグリシジル末端にエステル結合したアクリル酸の合計；３１．１％である。
【０１６５】
［樹脂溶液（Ｂ１−２）］
樹脂溶液（Ｂ１−１）のジシクロペンタニルメタクリレートをジシクロペンテニルメタクリレートにし、各原料の配合比を表２の様に変えた以外は樹脂溶液（Ｂ１−１）と同様の方法にて合成反応を行い、樹脂溶液（Ｂ１−２）を得た。
【０１６６】
［樹脂溶液（Ｂ１−３）］
樹脂溶液（Ｂ１−１）のジシクロペンタニルメタクリレートをジシクロペンテニルオキシエチルメタクリレートにし、各原料の配合比を表２の様に変えた以外は樹脂溶液（Ｂ１−１）と同様の方法にて合成反応を行い、樹脂溶液（Ｂ１−３）を調製した。
【０１６７】
［樹脂溶液（Ｂ１−４）］
温度計、冷却管、窒素ガス導入管、滴下管及び撹拌装置を備えたセパラブル４口フラスコにＰＧＭＥＡ３７０部を仕込み、８０℃に昇温し、フラスコ内を窒素置換した後、滴下管より、パラクミルフェノールエチレンオキサイド変性アクリレート（東亜合成社製アロニックスＭ１１０）１８部、ベンジルメタクリレート１０部、グリシジルメタクリレート１８．２部、メタクリル酸メチル２５部、及び２，２'−アゾビスイソブチロニトリル２．０部の混合物を２時間かけて滴下した。滴下後、更に１００℃で３時間反応させた後、アゾビスイソブチロニトリル１．０部をシクロヘキサノン５０部で溶解させたものを添加し、更に１００℃で１時間反応を続けた。次に、容器内を空気置換に替え、アクリル酸９．３部（エポキシ基の当量）にトリスジメチルアミノフェノール０．５部及びハイドロキノン０．１部を上記容器内に投入し、１２０℃で６時間反応を続け固形分酸価０．５となったところで反応を終了し、アクリル樹脂の溶液を得た。更に、引き続きテトラヒドロ無水フタル酸１９．５部（生成した水酸基の当量）、トリエチルアミン０．５部を加え１２０℃で３．５時間反応させアクリル樹脂の溶液を得た。
室温まで冷却した後、樹脂溶液約２ｇをサンプリングして１８０℃、２０分加熱乾燥して不揮発分を測定し、先に合成した樹脂溶液に不揮発分が２０重量％になるようにＰＧＭＡＣを添加してアクリル樹脂溶液（Ｂ１−４）を調製した。重量平均分子量（Ｍｗ）は１９０００であった。
【０１６８】
［樹脂溶液（Ｂ１−５〜１５）および（Ｂ２−１〜３）］
樹脂溶液（Ｂ１−１）と同様の方法で樹脂溶液（Ｂ１−５）〜（Ｂ１−１５）および（Ｂ２−１）〜（Ｂ２−３）］の調整を行った。
【０１６９】
すなわち樹脂溶液（Ｂ１−１）の製造法中、構成単位（ｂ１）〜（ｂ３）およびその他の構成単位に該当する前駆体、および配合量（モル％）を表２に則して置き換えた。表中にＧＭＡ−ＡＡまたはＧＭＡ−ＭＡＡが存在しない樹脂溶液の場合は全ての前駆体を混合して製造の段階１と段階４のみを実施する。表中にＧＭＡ−ＡＡまたはＧＭＡ−ＭＡＡが存在し、さらにＴＨＰＡが存在する場合は、まずＧＭＡと構成単位（ｂ２）、（ｂ３）およびその他の構成単位中のＧＭＡ−ＡＡまたはＧＭＡ−ＭＡＡを除く前駆体を混合して製造の段階１を実施し、次にＧＭＡのエポキシ等量のＡＡ又はＭＡＡを前駆体として加えて製造の段階２を実施し、さらにＴＨＰＡを前駆体として加えて製造の段階３、段階４を実施する。表中にＧＭＡ−ＡＡまたはＧＭＡ−ＭＡＡが存在し、ＴＨＰＡが存在しない場合は、まずＧＭＡと構成単位（ｂ１）〜（ｂ３）およびその他の構成単位中のＧＭＡ−ＡＡまたはＧＭＡ−ＭＡＡを除く前駆体を混合して製造の段階１を実施し、次にＧＭＡのエポキシ等量のＡＡ又はＭＡＡを前駆体として加えて製造の段階２を実施し、さらに段階４を実施する。各段階に要する触媒の部数は、各段階で混合した前駆体の合計の部数に比例させて混合する。
【０１７０】
得られた樹脂溶液（Ｂ１−１〜１５）および樹脂溶液（Ｂ２−１〜２）の組成および重量比を表２に示す。カッコ内は各構成単位をバインダー樹脂（Ｂ）にもたらす全繰り返し単位（１００モル％）中のモル％である。
【０１７１】
【表２】
0005888065.tif 000020
【０１７２】
表２における構成単位の前駆体および構成単位の略称の説明
ＭＡＡ：メタクリル酸
ＴＨＰＡ：テトラヒドロフタル酸無水物（4-シクロヘキセン-1,2-ジカルボン酸無水物
ＢｚＭＡ：ベンジルメタクリレート
Ｓｔ：スチレン
Ｍ１１０：パラクミルフェノールエチレンオキサイド変性アクリレート
ＤＣＰＭＡ：ジシクロペンタニルメタクリレート
ＧＭＡ：グリシジルメタクリレート
ＧＭＡ−ＡＡ：構成単位ＧＭＡにアクリル酸が付加反応し結合したもの
ＧＭＡ−ＭＡＡ：構成単位ＧＭＡにメタクリル酸が付加反応し結合したもの
ＢＭＡ：ｎ−ブチルメタクリレート
【０１７３】
［樹脂溶液（Ｂ２−３）の調製］
反応容器にシクロヘキサノン３７０部を入れ、容器に窒素ガスを注入しながら８０℃に加熱して、同温度でメタクリル酸２０．０部、メチルメタクリレート１０．０部、ｎ−ブチルメタクリレート５５．０部、２−ヒドロキシエチルメタクリレート１５．０部、２，２’−アゾビスイソブチロニトリル４．０部の混合物を１時間かけて滴下して重合反応を行った。滴下終了後、さらに８０℃で３時間反応させた後、アゾビスイソブチロニトリル１．０部をシクロヘキサノン５０部に溶解させたものを添加し、さらに８０℃で１時間反応を続けて、アクリル樹脂溶液を得た。
室温まで冷却した後、アクリル樹脂溶液約２ｇをサンプリングして１８０℃、２０分加熱乾燥して不揮発分を測定し、先に合成したアクリル樹脂溶液に不揮発分が２０重量％になるようにシクロヘキサノンを添加して樹脂溶液（Ｂ２−３）を調製した。重量平均分子量（Ｍｗ）は４００００であった。
【０１７４】
［実施例１］
（着色組成物（ＤＧ１−１））
緑色着色組成物の作製と評価
作製段階１、作製段階２を経て着色組成物（ＤＧ１−１）を作製し、成膜後に明度、コントラスト比、分散安定性を評価し表３に示した。
【０１７５】
（作成段階１）
下記の混合物を均一になるように攪拌混合した後、直径０．５ｍｍのジルコニアビーズを用いて、アイガーミル（アイガージャパン社製「ミニモデルＭ−２５０  ＭＫＩＩ」）で３時間分散した後、５．０μｍのフィルタで濾過し顔料分散体を作製した。
【０１７６】
緑色顔料１                                                      ：１２．０部
黄色顔料１                                                      ：  ４．０部
バインダー樹脂溶液（Ｂ２−３）                                  ：  ８．０部
プロピレングリコールモノメチルエーテルアセテート（ＰＧＭＡＣ）  ：７０．０部
樹脂型分散剤溶液（Ｃ１−１）                                    ：  ６．０部
【０１７７】
（作成段階２）
下記の混合物を追加し、下記の混合物を均一になるように攪拌混合した後、５．０μｍのフィルタで濾過し顔料分散体を作製した。
【０１７８】
作製段階１の顔料分散体                                          ：６０．０部
バインダー樹脂溶液（Ｂ１−１）                                  ：１８．０部
プロピレングリコールモノメチルエーテルアセテート（ＰＧＭＡＣ）  ：２２．０部
【０１７９】
（明度（Ｙ値）、コントラスト比（ＣＲ値）評価）
得られた緑色着色組成物を１００ｍｍ×１００ｍｍ、０．７ｍｍ厚のガラス基板上に、Ｃ光源においてｘ＝０.３００、ｙ＝０．６００（プラスマイナス０．００１以内）になるような膜厚に塗布し、７０℃で２０分熱風オーブンで乾燥したのち、さらに、２３０℃で６０分加熱することで塗膜を得た。その後、得られた塗布基板の明度（Ｙ値）および、コントラスト比（ＣＲ値）を測定した。
なお、色度は、顕微分光光度計（オリンパス光学社製「ＯＳＰ−ＳＰ２００」）で測定した。
【０１８０】
（分散安定性評価）
着色組成物の作製当日の粘度を初期粘度（η０：ｍＰa・s）と、４０℃の恒温室にて７日間保存した後の粘度（η７：ｍＰa・s）をそれぞれ測定し、分散安定性を下記の基準で評価した。
◎：η７／η０が１．１０未満であり、粘度の上昇がほとんど起こらず分散安定性良好
○：η７／η０が１．１０以上１．２０未満であり、ごくわずかに粘度の上昇がみられるが分散安定性良好
△：η７／η０が１．２０以上１．５０未満であり、わずかに粘度の上昇が見られ分散
安定性が若干劣る
×：η７／η０が１．５０以上であり、粘度の上昇がみられ分散安定性が劣る
【０１８１】
［実施例２〜１３５］
（着色組成物（ＤＧ１−２〜１３５））
実施例１（着色組成物（ＤＧ１−１））中、作製段階１の樹脂型分散剤溶液（Ｃ１−１）を同部数の（Ｃ１−１）〜（Ｃ１−９）の範囲で、作製段階２の主成分樹脂溶液（Ｂ１−１）を同部数の（Ｂ１−１）〜（Ｂ１−１５）の範囲で入れ替え、着色組成物（ＤＧ１−２）〜（ＤＧ１−１３５）を作製した以外は実施例１（着色組成物（ＤＧ１−１））と同様にして、着色組成物（ＤＧ１−２〜１３５）を得た。各実施例の樹脂型分散剤溶液、主成分樹脂溶液、および評価結果の関係を表３〜５に示した。
ただし、実施例１、３、４、９、１０、１２、１３、１８、１９、２１、２２、２７、２８、３０、３１、３６、３７、３９、４０、４５、４６、４８、４９、５４、５５、５７、５８、６３、６４、６６、６７、７２、７３、７５、７６、８１、８２、８４、８５、９０、９１、９３、９４、９９、１００、１０２、１０３、１０８、１０９、１１１、１１２、１１７、１１８、１２０、１２１、１１７、１１８、１２０、１２１、１２６、１２７、１２９、１３０、１３５は参考例である。

【０１８２】
［比較例１〜８９］
（着色組成物（ＤＧ２−１〜８９））
実施例１（着色組成物（ＤＧ１−１））中、作製段階１の樹脂型分散剤溶液（Ｃ１−１）を同部数の（Ｃ１−１）〜（Ｃ１−９）、または（Ｃ２−１）〜（Ｃ２−５）の範囲で、作製段階２の主成分樹脂溶液（Ｂ１−１）を同部数の（Ｂ１−１）〜（Ｂ１−１５）、または（Ｂ２−１）〜（Ｂ２−２）の範囲で入れ替え、着色組成物（ＤＧ２−１）〜（ＤＧ２−８９）を作製した以外は実施例１（着色組成物（ＤＧ１−１））と同様の試験を行った。各比較例の樹脂型分散剤溶液、主成分樹脂溶液、および評価結果の関係を表３〜５に示した。
【０１８３】
【表３】
0005888065.tif 000021
【０１８４】
【表４】
0005888065.tif 000022
【０１８５】
【表５】
0005888065.tif 000023
【０１８６】
［実施例２０１］
（着色組成物（ＤＢ１−２０１））
青色着色組成物の作製と評価
実施例１（着色組成物（ＤＧ１−１））の緑色顔料１（１２．０部）を青色顔料１（１３．０部）に、黄色顔料１（４．０部）を紫色顔料１（３．０部）に、作製段階２の主成分樹脂溶液（Ｂ１−１）を樹脂溶液（Ｂ１−６）に代えたこと以外は、着色組成物（ＤＧ１−１）と同様の手順で青色着色組成物（ＤＢ１−２０１）を得た。
【０１８７】
明度（Ｙ値）、コントラスト比（ＣＲ値）評価時の膜厚をＣ光源においてｘ＝０.１５０、ｙ＝０．０６０（プラスマイナス０．００１以内）にしたこと以外は、緑色着色組成物と同様の手順で青色着色組成物（ＤＢ１−２０１）を評価した。
【０１８８】
［実施例２０２〜２１８］
（着色組成物（ＤＢ１−２０２〜２１８））
実施例２０１（着色組成物（ＤＢ１−２０１））中、作製段階１の樹脂型分散剤溶液（Ｃ１−１）を同部数の（Ｃ１−１）〜（Ｃ１−９）の範囲で、作製段階２の主成分樹脂溶液（Ｂ１−６）を同部数の（Ｂ１−６）〜（Ｂ１−７）の範囲で入れ替え、着色組成物（ＤＢ１−２０２）〜（ＤＢ１−２１８）を作製した以外は実施例２０１（着色組成物（ＤＢ１−２０１））と同様にして、着色組成物（ＤＢ１−２０２〜２１８）を得た。各実施例の樹脂型分散剤溶液、主成分樹脂溶液、および評価結果の関係を表６に示した。
【０１８９】
［比較例２０１〜２１７］
（着色組成物（ＤＢ２−２０１〜２１７））
実施例２０１（着色組成物（ＤＢ１−２０１））中、作製段階１の樹脂型分散剤溶液（Ｃ１−１）を同部数の（Ｃ１−１）〜（Ｃ１−９）、または（Ｃ２−１）〜（Ｃ２−５）の範囲で、作製段階２の主成分樹脂溶液（Ｂ１−６）を同部数の（Ｂ１−６）〜（Ｂ１−７）、または（Ｂ２−１）の範囲で入れ替え、着色組成物（ＤＢ２−２０１）〜（ＤＢ２−２１７）を作製した以外は実施例２０１（着色組成物（ＤＢ１−２０１））と同様にして、着色組成物（ＤＢ２−２０１〜２１７）を得た。各比較例の樹脂型分散剤溶液、主成分樹脂溶液、および評価結果の関係を表６に示した。
【０１９０】
【表６】
0005888065.tif 000024
【０１９１】
［実施例３０１］
（着色組成物（ＤＲ１−３０１））
赤色着色組成物の作製と評価
実施例１（着色組成物（ＤＧ１−１））の緑色顔料１（１２．０部）を赤色顔料１（１３．５部）に、黄色顔料１（４．０部）を赤色顔料２（２．５部）に、作製段階２の主成分樹脂溶液（Ｂ１−１）を樹脂溶液（Ｂ１−６）代えたこと以外は、着色組成物（ＤＧ１−１）と同様の手順で赤色着色組成物（ＤＲ１−３０１）を得た。
【０１９２】
明度（Ｙ値）、コントラスト比（ＣＲ値）評価時の膜厚をＣ光源においてｘ＝０.６４０、ｙ＝０．３３０（プラスマイナス０．００１以内）にしたこと以外は、緑色着色組成物と同様の手順で赤色着色組成物（ＤＲ１−３０１）を評価した。
【０１９３】
［実施例３０２〜３１８］
（着色組成物（ＤＲ１−３０２〜３１８））
実施例３０１（着色組成物（ＤＲ１−３０１））中、作製段階１の樹脂型分散剤溶液（Ｃ１−１）を同部数の（Ｃ１−１）〜（Ｃ１−９）の範囲で、作製段階２の主成分樹脂溶液（Ｂ１−６）を同部数の（Ｂ１−６）〜（Ｂ１−７）の範囲で入れ替え、着色組成物（ＤＲ１−３０２）〜（ＤＲ１−３１８）を作製した以外は実施例３０１（着色組成物（ＤＲ１−３０１））と同様にして、着色組成物（ＤＲ１−３０２〜３１８）を得た。各実施例の樹脂型分散剤溶液、主成分樹脂溶液、および評価結果の関係を表７に示した。
【０１９４】
［比較例３０１〜３２５］
（着色組成物（ＤＲ２−３０１〜３１７））
実施例３０１（着色組成物（ＤＲ１−３０１））中、作製段階１の樹脂型分散剤溶液（Ｃ１−１）を同部数の（Ｃ１−１）〜（Ｃ１−９）、または（Ｃ２−１）〜（Ｃ２−５）の範囲で、作製段階２の主成分樹脂溶液（Ｂ１−６）を同部数の（Ｂ１−６）〜（Ｂ１−７）、または（Ｂ２−１）の範囲で入れ替え、着色組成物（ＤＲ２−３０１）〜（ＤＲ２−３１７）を作製した以外は実施例３０１（着色組成物（ＤＲ１−３０１））と同様にして、着色組成物（ＤＲ２−３０１〜３１７）を得た。各比較例の樹脂型分散剤溶液、主成分樹脂溶液、および評価結果の関係を表７に示した。
【０１９５】
【表７】
0005888065.tif 000025
【０１９６】
特定の構造を有する親溶媒性を有するＡブロックと、窒素原子を含む官能基を有するＢブロックとからなるＡ−Ｂブロック共重合体またはＢ−Ａ−Ｂブロック共重合体であり、かつアミン価が、有効固形分換算で１０ｍｇＫＯＨ／ｇ以上９９ｍｇＫＯＨ／ｇ以下である（メタ）アクリル系ブロック共重合体である樹脂型分散剤（Ｃ）と含む本発明のカラーフィルター用着色組成物は、一般式（１）表わされる構成単位（ｂ１）を有する繰り返し単位２〜６０モル％を樹脂中に含有するバインダー樹脂との組み合わせで、高い明度（Ｙ値）とコントラスト比（ＣＲ値）と分散安定性を有するという良好な結果を得た。
【０１９７】
特に樹脂型分散剤（Ｃ）の芳香環成分（一般式（２））とバインダー樹脂（Ｂ）中の構成単位（ｂ１）との相互作用性が認められ、各々の樹脂構成中に適当量存在するとＹ値とＣＲ値を向上させている。さらにバインダー樹脂（Ｂ）中の芳香族成分、構成単位（ｂ２）もブロック共重合体中の芳香族成分とのπ−π相互作用による親和性を有すると容易に想像され、ＣＲ値の向上に寄与している事が認められる。樹脂型分散剤（Ｃ）がブロック共重合体である事は必要な条件でありランダム共重合体になると分散安定性の低下などに伴い着色組成物の性能が低下する。また樹脂型分散剤（Ｃ）中の親溶媒性基（一般式（２））、バインダー樹脂（Ｂ）中の構成単位（ｂ３）、窒素原子を含む官能基（（一般式（４））は分散安定性のバランスに寄与しており、これらを欠いたり、多すぎると安定性は低下する事が認められる。
【０１９８】
［実施例４０１〜４４２、比較例４０１〜４２０］
（感光性着色組成物（ＲＧ−１〜３２、ＲＢ−１〜１５、ＲＲ−１〜１５））
表８〜１０に示す組成、配合量で各材料を混合・攪拌し、１μｍのフィルタで濾過して、感光性着色組成物（ＲＧ−１〜３２、ＲＢ−１〜１５、ＲＲ−１〜１５）を得た。
【０１９９】
【表８】
0005888065.tif 000026
【０２００】
【表９】
0005888065.tif 000027
【０２０１】
【表１０】
0005888065.tif 000028
【０２０２】
表８〜１０中の略語について以下に示す。
＜光重合開始剤（Ｄ）＞
光重合開始剤Ｄ１：２−メチル−１−[４−（メチルチオ）フェニル]−２−モルフォリノ
プロパン−１−オン
（チバ・ジャパン社製「イルガキュア９０７」）
光重合開始剤Ｄ２：２−（ジメチルアミノ）−２−[（４−メチルフェニル）メチル]−１
−［４−（４−モルホリニル）フェニル］−１−ブタノン
（チバ・ジャパン社製「イルガキュア３７９」）
光重合開始剤Ｄ３：２，４，６−トリメチルベンゾイル−ジフェニル−ホスフィンオキサ
イド
（ＢＡＳＦ社製「ルシリンＴＰＯ」）
光重合開始剤Ｄ４：２，２’−ビス（ｏ−クロロフェニル）−４，５，４’,５’−テト 
ラフェニル−１，２’−ビイミダゾール
（黒金化成社製「ビイミダゾール」）
光重合開始剤Ｄ５：ｐ−ジメチルアミノアセトフェノン
（ダイキファイン社製「ＤＭＡ」）
光重合開始剤Ｄ６：エタン−１−オン，１−[９−エチル−６−（２−メチルベンゾイ
ル）−９Ｈ−カルバゾール−３−イル]，１−(Ｏ−アセチルオキシム)
（チバ・ジャパン社製「イルガキュアＯＸＥ０２」）
【０２０３】
＜増感剤（Ｅ）＞
増感剤Ｅ１：２，４−ジエチルチオキサントン
（日本化薬社製「カヤキュアＤＥＴＸ−Ｓ」）
＜光重合性化合物（Ｈ）＞
光重合性化合物Ｈ１：ジペンタエリスリトールヘキサアクリレート
（東亞合成社製「アロニックス  Ｍ−４０２」）
＜多官能チオール（Ｆ）＞
多官能チオールＦ１：トリメチロールエタントリス（３−メルカプトブチレート）
（昭和電工社製「ＴＥＭＢ」）
＜紫外線吸収剤（Ｇ）＞
紫外線吸収剤Ｇ１：２−［４−［（２−ヒドロキシ−３−（ドデシルおよびトリデシル）
オキシプロピル）オキシ］−２−ヒドロキシフェニル］−４，６−ビス
（２，４−ジメチルフェニル）−１，３，５−トリアジン
（チバ・ジャパン社製「ＴＩＮＵＶＩＮ４００」）
紫外線吸収剤Ｇ２：２−（２Ｈ−ベンゾトリアゾール−２−イル）−４，６−ビス（１−
メチル−１−フェニルエチル）フェノール
（チバ・ジャパン社製「ＴＩＮＵＶＩＮ９００」）
＜貯蔵安定剤（Ｊ）＞
貯蔵安定剤Ｊ１：２，６−ビス（１，１−ジメチルエチル）−４−メチルフェノール
（本州化学工業社製「ＢＨＴ」）
貯蔵安定剤Ｊ２：トリフェニルホスフィン
（北興化学工業社製「ＴＰＰ」）
＜溶剤＞
ＰＧＭＡＣ：プロピレングリコールモノメチルエーテルアセテート
【０２０４】
［感光性着色組成物の評価］
得られた感光性着色組成物（ＲＧ−１〜３２、ＲＢ−１〜１５、ＲＲ−１〜１５）について、明度（Ｙ値）、コントラスト比（ＣＲ値）、感度、直線性、パターン形状、解像度、現像耐性、薬品耐性、経時安定性を下記の方法で評価した。結果を表１１に示す。それぞれの評価結果においての判定は、◎は非常に良好なレベル、○は良好レベル、△は使用には差し支えないレベル、×は使用には好ましくないレベルとした。
【０２０５】
（明度（Ｙ値）、コントラスト比（ＣＲ値）評価）
得られた感光性着色組成物を１００ｍｍ×１００ｍｍ、０．７ｍｍ厚のガラス基板上に、Ｃ光源において後処理後に、緑色感光性着色組成物においてはｘ＝０．３００およびｙ＝０．６００、青色感光性着色組成物においてはｘ＝０．１５０およびｙ＝０．０６０、赤色感光性着色組成物においてはｘ＝０．６４０およびｙ＝０．３３０になるような膜厚に塗布し、７０℃で２０分熱風オーブンで乾燥したのち、超高圧水銀ランプを用いて、積算光量１５０ｍＪで紫外線露光を行った後に２３０℃で１時間加熱して放冷し、赤色塗膜を得た。その後、得られた塗布基板の明度（Ｙ）および、コントラスト比（ＣＲ）を測定した。
なお、色度は、顕微分光光度計（オリンパス光学社製「ＯＳＰ−ＳＰ２００」）で測定した。
【０２０６】
（感度、直線性、パターン形状、解像度、現像耐性、薬品耐性評価）
得られた感光性着色組成物を１００ｍｍ×１００ｍｍ、０．７ｍｍ厚のガラス基板上に塗工した後、クリーンオーブン中７０℃で２０分間加温して溶剤を除去し、約２μｍの塗膜を得た。次いで、この基板を室温に冷却後、超高圧水銀ランプを用い、１００μｍ幅（ピッチ２００μｍ）および２５μｍ幅（ピッチ５０μｍ）ストライプパターンのフォトマスクを介して紫外線を露光した。その後、この基板を２３℃の炭酸ナトリウム水溶液を用いてスプレー現像した後、イオン交換水で洗浄、風乾し、クリーンオーブン中２３０℃で３３０分間加熱した。スプレー現像は、それぞれの感光性着色組成物での塗膜について、現像残りなくパターン形成可能な最短時間で行い、これを適正現像時間とした。
塗膜の膜厚は、Ｄｅｋｔａｋ ３０３０（日本真空技術社製）を用いて行った。
【０２０７】
（感度評価）
上記方法で形成されたフィルタセグメントの１００μmフォトマスク部分でのパタ−ン膜厚を測定し、塗工後膜厚に対して９０％以上となる最小露光量を評価した。最小露光量が小さい程、高感度で良好な感光性着色組成物となる。
評価のランクは次の通りである。
○：５０ｍＪ／ｃｍ2未満
△：５０ｍＪ／ｃｍ2以上１００ｍＪ／ｃｍ2未満
×：１００ｍＪ／ｃｍ2以上
【０２０８】
（直線性評価）
上記方法で形成されたフィルタセグメントの１００μmフォトマスク部分でのパタ−ンについて、光学顕微鏡を用いて観察して評価を行った。評価のランクは次の通りである。
○：直線性良好
△：部分的に直線性不良
×：直線性不良
【０２０９】
（パターン形状評価）
上記方法で形成されたフィルタセグメントの１００μmフォトマスク部分でのパタ−ンの断面について、電子顕微鏡を用いて観察して評価を行った。パターン断面は順テーパーが良好である。評価のランクは次の通りである。
○：断面が順テーパー形状
×：断面が逆テーパー形状
【０２１０】
（解像性評価）
上記方法で形成されたフィルタセグメントの２５μmフォトマスク部分でのパターンについて、光学顕微鏡を用いて観察して評価を行った。評価のランクは次の通りである。解像性不良とは、隣接するストライプパターンが繋がったり、欠けが発生したりすることである。評価のランクは次の通りである。
◎：解像性および直線性良好
○：直線性の点でやや劣るが解像性良好
△：部分的に解像性不良
×：解像性不良
【０２１１】
（現像耐性評価）
スプレー現像時に、適正時間の２倍で現像して形成されたフィルタセグメントの１００μmフォトマスク部分でのパタ−ン膜厚を測定し、適正現像時間で現像して形成されたパターン膜厚と比較した。評価のランクは次の通りである。
◎：膜厚差２０％以内
○：膜厚差２０％より大きく、４０％以内
△：膜厚差が４０％より大きい
×：２倍現像で欠けやハガレが発生
【０２１２】
（薬品耐性評価）
上記方法で形成されたフィルタセグメントをＮ−メチルピロリドン溶液に３０分浸漬後、イオン交換水で洗浄、風乾し、１００μmフォトマスク部分でのパターンについて光学顕微鏡を用いて観察して評価を行った。評価のランクは次の通りである。
◎：外観、色に変化なく良好
○：一部にシワ等が発生するが、色には変化なく良好
△：若干の色落ちが発生
×：ハガレや色落ちが発生
【０２１３】
（着色組成物の経時安定性評価）
得られた感光性着色組成物について、初期および室温１ヵ月後の粘度を測定し、初期粘度に対する粘度増加度合いを算出して評価を行った。評価のランクは次の通りである。
（経時粘度変化率）＝｜［（初期粘度）−（経時粘度）］／（初期粘度）｜×100（％）
◎：粘度増加の割合が５％以下で良好
○：粘度増加の割合が５％より大きく１０％以下
×：粘度増加の割合が１０％より大きい
【０２１４】
【表１１】
0005888065.tif 000029
【０２１５】
本発明における、特定の樹脂型分散剤（Ｃ）と、構成単位（ｂ１）を有するバインダー樹脂（Ｂ）と共に用いた感光性着色組成物は、全ての評価で高水準の評価結果を得た。
【０２１６】
また、光重合開始剤（Ｄ）がアセトフェノン系化合物、ホスフィン系化合物、イミダゾール系化合物、オキシムエステル系化合物のいずれかとの組み合わせであれば感度、直線性、解像度がより良好である。
さらに多官能チオールを含む感光性着色組成物では、現像耐性により優れていた。
また、さらに紫外線吸収剤を含む感光性着色組成物では、解像性により優れていた。
また、さらに貯蔵安定剤を含む感光性着色組成物では、経時安定性により優れていた。
【０２１７】
（カラーフィルタの製造）
１００ｍｍ×１００ｍｍのガラス基板上にダイコータで感光性着色組成物（ＲＲ−１）を約２μｍの厚さに塗工し、７０℃のオーブン内に２０分間溶剤を除去乾燥させた。次いで、露光装置を用いて紫外線によりストライプパターン露光を行った。露光量は１００ｍＪ／ｃｍ2とした。更に、炭酸ナトリウム水溶液からなる現像液によりスプレー現像して未露光部分を取り除いた後、イオン交換水で洗浄し、この基板を２３０℃で３０分加熱して線幅約５０μｍの赤色フィルタセグメントを形成した。次いで、同様の所作により、赤色フィルタセグメントの隣に緑色感光性着色組成物（ＲＧ−１）を用いて緑色フィルタセグメントを、次いで青色感光性着色組成物（ＲＢ−１）を用いて青色フィルタセグメントを形成し、同一ガラス基板上に３色のフィルタセグメントを具備するカラーフィルタを得た。
本発明におけるカラーフィルタ用着色組成物を用いると、広い色度範囲において色特性に優れ、耐熱性の良好な赤色フィルタセグメントを有する高精細のカラーフィルタを作製することができた。